(57)【要約】[課題]エチレンを高活性で重合させることができ、しかも粒子性状に優れたエチレン重合体を得ることができるようなエチレン重合用固体状チタン触媒成分、エチレン重合用触媒及びこの触媒を用いるエチレンの重合方法を提供する。[解決手段]本発明のエチレン重合用固体状チタン触媒成分（Ｉ）は、マグネシウム化合物と炭素原子数１〜５の電子供与体（ａ）と炭素原子数６〜３０の電子供与体（ｂ）とを含む液状マグネシウム化合物（Ａ）と、液状チタン化合物（Ｃ）とを、電子供与体（Ｂ）の存在下に接触させて得られ、チタン、マグネシウムおよびハロゲンを含有する。また本発明のエチレン重合用触媒は、前記成分（Ｉ）と、有機金属化合物触媒成分（ＩＩ）とを含む。さらに本発明のエチレンの重合方法は、前記触媒の存在下にエチレンを重合させる方法である。【特許請求の範囲】
【請求項１】
マグネシウム化合物と炭素原子数１〜５の電子供与体（ａ）と炭素原子数６〜３０の電子供与体（ｂ）とを含む液状マグネシウム化合物（Ａ）と、
液状チタン化合物（Ｃ）とを、
電子供与体（Ｂ）の存在下に接触させて得られ、
チタン、マグネシウムおよびハロゲンを含有するエチレン重合用固体状チタン触媒成分（Ｉ）。
【請求項２】
前記電子供与体（ａ）の使用量と前記電子供与体（ｂ）の使用量とのモル比（（ａ）／（ｂ））が１未満であり、かつ、前記電子供与体（ａ）、前記電子供与体（ｂ）および前記電子供与体（Ｂ）が環状エーテル化合物を除くヘテロ原子含有化合物であることを特徴とする請求項１記載のエチレン重合用固体状チタン触媒成分（Ｉ）。
【請求項３】
前記電子供与体（ａ）が炭素原子数１〜５のアルコールであり、
前記電子供与体（ｂ）が炭素原子数６〜１２のアルコールであることを特徴とする請求項１記載のエチレン重合用固体状チタン触媒成分（Ｉ）。
【請求項４】
前記電子供与体（Ｂ）がジカルボン酸エステル化合物であることを特徴とする請求項１記載のエチレン重合用固体状チタン触媒成分（Ｉ）。
【請求項５】
前記電子供与体（Ｂ）が、酸ハライド類、酸アミド類、ニトリル類、酸無水物、有機酸エステル類およびポリエーテル類よりなる群から選ばれる１種以上の化合物であることを特徴とする請求項１記載のエチレン重合用固体状チタン触媒成分（Ｉ）。
【請求項６】
前記電子供与体（Ｂ）が、下記式（２）で表される化合物であることを特徴とする請求項１記載のエチレン重合用固体状チタン触媒成分（Ｉ）；
【化１】
2009125729.tif 000017
（式（２）中、ＣaおよびＣbは炭素原子を示し、ｎは５〜１０の整数を示し、Ｒ2およびＲ3はそれぞれ独立にＣＯＯＲ1またはＲ'であり、Ｒ2およびＲ3のうち少なくとも１つはＣＯＯＲ1である。環状骨格中の、Ｃa−Ｃa結合、およびＲ3が水素原子である場合のＣa−Ｃb結合以外のいずれかの炭素間結合は、二重結合に置き換えられていてもよい。
複数個あるＲ1は、炭素原子数１〜２０の炭化水素基である。
複数個あるＲ'は、それぞれ独立に、水素原子、炭素原子数１〜２０の炭化水素基、ハロゲン原子、窒素含有基、酸素含有基、リン含有基、ハロゲン含有基およびケイ素含有基から選ばれる原子または基である。
Ａは、下記式で表される構造、または酸素原子を除くヘテロ原子である。
【化２】
2009125729.tif 000018
複数個あるＲ'は上記Ｒ'と同様である。）。
【請求項７】
前記電子供与体（Ｂ）が、下記式（３）で表されるジエーテル化合物であることを特徴とする請求項１記載のエチレン重合用固体状チタン触媒成分（Ｉ）；
【化３】
2009125729.tif 000019
（式（３）中、ｍは１〜１０の整数を示し、Ｒ11、Ｒ12、Ｒ31〜Ｒ36は、それぞれ独立に、水素原子、あるいは炭素、水素、酸素、フッ素、塩素、臭素、ヨウ素、窒素、硫黄、リン、ホウ素およびケイ素から選択される少なくとも１種の元素を有する置換基である。
任意のＲ11、Ｒ12、Ｒ31〜Ｒ36は共同してベンゼン環以外の環を形成していてもよく、主鎖中に炭素以外の原子が含まれていてもよい。）。
【請求項８】
前記電子供与体（Ｂ）が、炭素原子数２〜１８の有機酸エステル類と、下記式（３）で表されるジエーテル化合物との混合物であることを特徴とする請求項１記載のエチレン重合用固体状チタン触媒成分（Ｉ）；
【化４】
2009125729.tif 000020
（式（３）中、ｍは１〜１０の整数を示し、Ｒ11、Ｒ12、Ｒ31〜Ｒ36は、それぞれ独立に、水素原子、あるいは炭素、水素、酸素、フッ素、塩素、臭素、ヨウ素、窒素、硫黄、リン、ホウ素およびケイ素から選択される少なくとも１種の元素を有する置換基である。
任意のＲ11、Ｒ12、Ｒ31〜Ｒ36は共同してベンゼン環以外の環を形成していてもよく、主鎖中に炭素以外の原子が含まれていてもよい。）。
【請求項９】
請求項１〜８のいずれかに記載のエチレン重合用固体状チタン触媒成分（Ｉ）と、有機金属化合物触媒成分（ＩＩ）とを含むエチレン重合用触媒。
【請求項１０】
請求項９記載のエチレン重合用触媒の存在下にエチレン単独重合、またはエチレンと他のオレフィンとの共重合を行うことを特徴とするエチレンの重合方法。
【発明の詳細な説明】
【技術分野】
【０００１】
本発明は、溶媒可溶性成分が少なく、良好な粒子性状を有するエチレン系重合体を極めて高い活性で与え、分子量制御性能にも優れたエチレン重合用固体状チタン触媒成分、エチレン重合用触媒およびエチレンの重合方法に関する。
【背景技術】
【０００２】
ホモポリエチレン、直鎖状低密度エチレン重合体（ＬＬＤＰＥ）などのエチレン重合体は、透明性、機械的強度などに優れ、フィルムなどとして広く利用されている。このようなエチレン重合体の製造方法は従来から種々知られているが、重合用触媒として、チタン、マグネシウム、ハロゲンおよび任意成分としての電子供与体を含むチタン触媒成分を含む固体状チタン触媒を用いると、エチレン重合体を高い重合活性で製造しうることが知られている。特にチタン触媒成分として液状状態に調製されたハロゲン含有マグネシウム化合物と、液状チタン化合物と、活性水素を有しない有機ケイ素化合物とを接触させて得られる固体状チタン触媒成分を含有するエチレン重合用触媒を用いると、高活性を示すことが特許文献１に記載されている。また、アルミノシロキサン、アルミニウムアルキルとカリクスアーレンの反応生成物、アルミニウムアルキルとシクロデキストリンの反応生成物から選ばれるアルミニウム化合物と、ハロゲン含有マグネシウム化合物およびチタン化合物を含むオレフィン重合用触媒を用いることで粒子性状に優れた重合体を製造することが特許文献２に記載されている。【０００３】
ところでこのようなエチレン重合体の製造においては、エチレンをより一層高い活性で重合させることができれば、生産性が向上するだけでなく、重合体当りの触媒残渣とくにハロゲン量が低減されるので、成形時の金型発錆などの問題点を解消することもできる。このためエチレンをより一層高い活性で重合させることができるようなチタン触媒成分の出現が望まれている。【０００４】
またエチレンを重合させて得られる重合体は、スラリー法、気相法などにかかわらず、通常パウダー状で得られる。この際、微粉末などを含まない粒度分布が狭い粒子流動性に優れたエチレン重合体であることが望ましい。このように粒子性状に優れたエチレン重合体は、用途によってはペレタイズせずそのままで使用することができるなどの種々の利点を有している。【０００５】
さらに透明性、機械的強度などに優れたフィルムを得る為に多段重合により分子量分布を広げる方法が知られている。通常、分子量は水素を添加することで調節されるが、水素量を高め低分子量部を製造する際に活性が低下する傾向がある。即ち、少ない水素量で分子量調節が可能な触媒は、多段重合においても活性の面で有利である。その為、水素応答性と呼ばれる水素による分子量制御性に優れたエチレン重合用触媒の出現が望まれている。【０００６】
また多段重合で低分子量成分を製造する際、重合溶媒可溶性成分が増加する傾向があるが、製品収率や環境対応のためにも、この可溶性成分の副生は低減することが望ましい。
【先行技術文献】
【特許文献】
【０００７】
【特許文献１】特開平９−３２８５１４号公報
【特許文献２】特開平１０−５３６１２号公報
【発明の概要】
【発明が解決しようとする課題】
【０００８】
上記背景から解決しようとする課題は、エチレンを高活性で重合させることができ、水素応答性にも優れ、溶媒可溶性成分の副生が少なく、良好な粒子性状を有するエチレン系重合体を製造することができるようなエチレン重合用固体状チタン触媒成分、エチレン重合用触媒およびこの触媒を用いるエチレンの重合方法を提供することである。
【課題を解決するための手段】
【０００９】
本発明者らは、前記の課題を解決するために検討した。その結果、驚くべきことにマグネシウム化合物と特定の炭素原子数を有する２種以上の電子供与体とを含む液状マグネシウム化合物（Ａ）と、液状チタン化合物（Ｃ）とを電子供与体（Ｂ）の存在下に接触させて得られるエチレン重合用固体状チタン触媒成分（Ｉ）が、上記の課題を解決しうることを見出し、本発明を完成した。【００１０】
即ち本発明は、
マグネシウム化合物と炭素原子数１〜５の電子供与体（ａ）と炭素原子数６〜３０の電子供与体（ｂ）とを含む液状マグネシウム化合物（Ａ）と、液状チタン化合物（Ｃ）とを電子供与体（Ｂ）の存在下に接触させて得られ、チタン、マグネシウムおよびハロゲンを含有することを特徴とするエチレン重合用固体状チタン触媒成分（Ｉ）である。【００１１】
上記の電子供与体（ａ）の使用量と電子供与体（ｂ）の使用量とのモル比（（ａ）／（ｂ））は１未満であり、かつ、上記の電子供与体（ａ）、電子供与体（ｂ）および電子供与体（Ｂ）が環状エーテル化合物を除くヘテロ原子含有化合物であることが好ましい。【００１２】
上記の電子供与体（ａ）は炭素原子数１〜５のアルコール、上記の電子供与体（ｂ）は炭素原子数６〜１２のアルコールであることが好ましい。【００１３】
上記の電子供与体（Ｂ）はジカルボン酸エステル化合物、または、酸ハライド類、酸アミド類、ニトリル類、酸無水物、有機酸エステル類およびポリエーテル類よりなる群から選ばれる１種以上の化合物であることが好ましい。【００１４】
上記の電子供与体（Ｂ）についてさらに好ましい態様として、下記式（２）で表される化合物か、下記式（３）で表されるジエーテル化合物か、または、炭素原子数２〜１８の有機酸エステル類と、下記式（３）で表されるジエーテル化合物との混合物が挙げられる。【００１５】
【化１】
2009125729.tif 000002
【００１６】
（式（２）中、ＣaおよびＣbは炭素原子を示し、ｎは５〜１０の整数を示し、Ｒ2およびＲ3はそれぞれ独立にＣＯＯＲ1またはＲ'であり、Ｒ2およびＲ3のうち少なくとも１つはＣＯＯＲ1である。環状骨格中の、Ｃa−Ｃa結合、およびＲ3が水素原子である場合のＣa−Ｃb結合以外のいずれかの炭素間結合は、二重結合に置き換えられていてもよい。【００１７】
複数個あるＲ1は、炭素原子数１〜２０の炭化水素基である。【００１８】
複数個あるＲ'は、それぞれ独立に、水素原子、炭素原子数１〜２０の炭化水素基、ハロゲン原子、窒素含有基、酸素含有基、リン含有基、ハロゲン含有基およびケイ素含有基から選ばれる原子または基である。【００１９】
Ａは、下記式で表される構造、または酸素原子を除くヘテロ原子である。【００２０】
【化２】
2009125729.tif 000003
【００２１】
複数個あるＲ'は上記Ｒ'と同様である。）。【００２２】
【化３】
2009125729.tif 000004
【００２３】
（式（３）中、ｍは１〜１０の整数を示し、Ｒ11、Ｒ12、Ｒ31〜Ｒ36は、それぞれ独立に、水素原子、あるいは炭素、水素、酸素、フッ素、塩素、臭素、ヨウ素、窒素、硫黄、リン、ホウ素およびケイ素から選択される少なくとも１種の元素を有する置換基である。【００２４】
任意のＲ11、Ｒ12、Ｒ31〜Ｒ36は共同してベンゼン環以外の環を形成していてもよく、主鎖中に炭素以外の原子が含まれていてもよい。）。【００２５】
本発明のエチレン重合用触媒は、上記のエチレン重合用固体状チタン触媒成分（Ｉ）と、有機金属化合物触媒成分（ＩＩ）とを含むことを特徴としている。【００２６】
本発明のエチレンの重合方法は、上記のエチレン重合用触媒の存在下にエチレン単独重合、またはエチレンと他のオレフィンとの共重合を行うことを特徴としている。
【発明の効果】
【００２７】
本発明のエチレン重合用固体状チタン触媒成分、エチレン重合用触媒、エチレンの重合方法を用いれば、水素応答性に優れ、溶媒可溶性成分の生成が少なく、粒子形状に優れたエチレン系重合体を高い活性で製造することが出来る。また、得られるエチレン系重合体の分子量、分子量分布の制御にも優れる。
【図面の簡単な説明】
【００２８】
【図１】図１は実施例、比較例に記載したエチレン重合結果のうち、極限粘度［η］と溶媒可溶成分率の関係を図示したものである。
【発明を実施するための形態】
【００２９】
以下、本発明に係るエチレン重合用固体状チタン触媒成分（Ｉ）、該触媒成分（Ｉ）を含むエチレン重合用触媒およびエチレンの重合方法について説明する。なお本発明において「重合」という語は、単独重合のみならず共重合を包含した意味で用いられることがあり、また「重合体」という語は、単独重合体のみならず共重合体を包含した意味で用いられることがある。
【００３０】
＜エチレン重合用固体状チタン触媒成分（Ｉ）＞
本発明に係るエチレン重合用固体状チタン触媒成分（Ｉ）は、マグネシウム化合物と電子供与体（ａ）と電子供与体（ｂ）とを含む液状マグネシウム化合物（Ａ）と、液状チタン化合物（Ｃ）とを、電子供与体（Ｂ）の存在下に接触させて得られ、チタン、マグネシウムおよびハロゲンを含むことを特徴とする。液状マグネシウム化合物（Ａ）と、液状チタン化合物（Ｃ）とを、電子供与体（Ｂ）の存在下に接触させて得られるエチレン重合用固体状チタン触媒成分（Ｉ）は、水素応答性に優れ、溶媒可溶性成分の生成が少なく、粒子形状に優れたエチレン系重合体を得やすくなる傾向がある。以下、液状マグネシウム化合物（Ａ）、電子供与体（Ｂ）および液状チタン化合物（Ｃ）について説明する。
【００３１】
〔液状マグネシウム化合物（Ａ）〕
本発明に係るエチレン重合用固体状チタン触媒成分（Ｉ）の調製に用いられる液状マグネシウム化合物（Ａ）を得る方法は、公知のマグネシウム化合物、後述する電子供与体（ａ）および電子供与体（ｂ）を、好ましくは液状炭化水素媒体の存在下に接触させ、液状とする方法を代表例として挙げることが出来る。上記のマグネシウム化合物としては例えば特開昭５８−８３００６号公報、特開昭５６−８１１号公報に記載されているマグネシウム化合物を挙げることができる。特に、溶媒可溶性マグネシウム化合物を用いることが好ましい。
【００３２】
具体的には、塩化マグネシウム、臭化マグネシウムなどのハロゲン化マグネシウム；
メトキシ塩化マグネシウム、エトキシ塩化マグネシウムなどのアルコキシマグネシウムハライド；
フェノキシ塩化マグネシウムなどのアリーロキシマグネシウムハライド；
エトキシマグネシウム、イソプロポキシマグネシウム、ブトキシマグネシウム、２−エチルヘキソキシマグネシウムなどのアルコキシマグネシウム；
フェノキシマグネシウムなどのアリーロキシマグネシウム；
ステアリン酸マグネシウムなどのマグネシウムのカルボン酸塩などの公知の還元能を有しないマグネシウム化合物を用いることができる。
【００３３】
一方で有機マグネシウム化合物やグリニャール試薬に代表される有機ハロゲン化マグネシウム化合物を用いることも出来る。
【００３４】
これらのマグネシウム化合物は単独で用いても、２種以上を組み合わせて用いてもよい。またこれらのマグネシウム化合物は他の金属との錯化合物、複化合物あるいは他の金属化合物との混合物であってもよい。
【００３５】
これらの中ではハロゲン化マグネシウム、特に塩化マグネシウムが好ましく用いられるほか、エトキシマグネシウムのようなアルコキシマグネシウムも好ましく用いられる。また、グリニャール試薬のような還元能を有する有機マグネシウム化合物を、ハロゲン化チタンやハロゲン化珪素、ハロゲン化アルコールなどと接触させて用いてもよい。
【００３６】
液状マグネシウム化合物（Ａ）の調製に用いる２種以上の電子供与体は、炭素原子数が１〜５の電子供与体（ａ）と炭素原子数が６〜３０の電子供与体（ｂ）であることが好ましい。具体的にはそれぞれの炭素原子数の規定を満たすアルコール、アルデヒド、アミン、カルボン酸およびこれらの混合物などを用いることが好ましい。
【００３７】
上記の電子供与体（ａ）の具体例としては、下記のような化合物を挙げることが出来る。
【００３８】
アルコール類としては、炭素原子数が１〜５のアルコールが好ましく、例えば、メタノール、エタノール、ｎ−プロパノール、イソプロパノール、ｎ−ブタノール、イソブタノール、エチレングリコール、ｎ−ペンタノール等が挙げられる。これらの中ではより炭素原子数が小さい炭素原子数が１〜３のアルコールが好ましく、さらに好ましくはエタノール、ｎ−プロパノール、イソプロパノールであり、特に好ましくはエタノールである。
【００３９】
アルデヒド類としてはエタナール（アセトアルデヒド）、プロパナール、ｎ−ブタナール、ｎ−ペンタナールが挙げられる。
【００４０】
アミン類としては、エチルアミン、ジエチルアミン、トリメチルアミン、ジエチルメチルアミン等が挙げられる。
【００４１】
カルボン酸類としては、酢酸、プロピオン酸、ブタン酸、ペンタン酸等が挙げられる。
【００４２】
上記の化合物は２種以上を併用することも出来る。
【００４３】
上記の化合物の中ではアルコール類が特に好ましく用いられる。
【００４４】
電子供与体（ａ）は一般的に、後述する有機金属化合物触媒成分（ＩＩ）との反応性が高く、触媒活性の発現が早いため、エチレンの重合活性が高い触媒が得られることが多い。
【００４５】
電子供与体（ｂ）としては、炭素原子数６〜３０であるものが用いられ、炭素原子数６〜２０であるものがより好ましい。
【００４６】
電子供与体（ｂ）のアルコールの具体例としてはヘキサノール、２−メチルペンタノール、２−エチルブタノール、ｎ−ヘプタノール、ｎ−オクタノール、２−エチルヘキサノール、デカノール、ドデカノールなどの脂肪族アルコール；
シクロヘキサノール、メチルシクロヘキサノールなどの脂環族アルコール；
ベンジルアルコール、メチルベンジルアルコールなどの芳香族アルコール；
ｎ−ブチルセルソルブなどのアルコキシ基含有脂肪族アルコール
などのアルコール類を挙げることができる。これらの中でも脂肪族アルコールが好ましい。
【００４７】
アルデヒドとしては、カプリックアルデヒド、２−エチルヘキシルアルデヒドなどの炭素原子数７以上のアルデヒド類を挙げることができる。
【００４８】
アミンとしては、ヘプチルアミン、オクチルアミン、ノニルアミン、ラウリルアミン、２−エチルヘキシルアミンなどの炭素原子数６〜３０のアミン類を挙げることができる。
【００４９】
カルボン酸としては、カプリル酸、２−エチルヘキサノイック酸などの炭素原子数６〜３０の有機カルボン酸類を挙げることができる。
【００５０】
電子供与体（ｂ）はマグネシウム化合物を少ない量（モル単位）で可溶化させることが出来る傾向がある。
【００５１】
上記電子供与体（ｂ）としては、アルコール類が好ましく、さらには炭素原子数６〜１２のアルコールが好ましく用いられる。具体的な好ましい例としてはヘキサノール、２−エチルヘキサノール、デカノール、ドデカノール等の脂肪族アルコールであり、特に好ましくは２−エチルヘキサノールである。
【００５２】
上記の電子供与体（ａ）、電子供与体（ｂ）の組合せとしては、両方ともアルコール類であることが好ましい。
【００５３】
液状マグネシウム化合物（Ａ）を調製する際のマグネシウム化合物、電子供与体（ａ）および電子供与体（ｂ）の使用量については、その種類、接触条件などによっても異なるが、マグネシウム化合物１モルに対して電子供与体（ａ）は０．１〜２０モル、好ましくは０．２〜１０モル、より好ましくは０．２〜８モル、同じく電子供与体（ｂ）は、０．５〜２０モル、好ましくは１〜１０モル、より好ましくは１〜５モルである。また電子供与体（ａ）および電子供与体（ｂ）の合計は、マグネシウム化合物１モルに対して１．１〜２５モル、より好ましくは１．５〜１０モル、さらに好ましくは２〜５モルである。
【００５４】
また、電子供与体（ａ）は電子供与体（ｂ）に比して少ない量で用いられることが好ましい。具体的には、（電子供与体（ａ）の使用量（モル））／（電子供与体（ｂ）の使用量（モル））が、好ましくは１未満、より好ましくは０．８未満、さらに好ましくは０．６未満、特に好ましくは０．５未満、殊に好ましくは０．４未満である。電子供与体（ａ）および電子供与体（ｂ）の使用量の割合が上記の範囲を外れると、マグネシウム化合物が溶解し難くなる場合がある。また、電子供与体（ａ）、電子供与体（ｂ）および電子供与体（Ｂ）が、環状エーテル化号物を除くヘテロ原子含有化合物であることが好ましい。
【００５５】
粒子性状に優れた触媒粒子を得るには、溶媒可溶性マグネシウム化合物を用いると有利である。一方、高活性なエチレン重合用固体状チタン触媒成分を得るには前述の通り電子供与体（ａ）を用いることが好ましい。本発明では驚くべきことに、電子供与体（ｂ）と電子供与体（ａ）とを併用しても、エチレン重合で高活性を示す効果を損なうことなく、粒子性状に優れたエチレン重合用固体状チタン触媒成分を得ることができる。
【００５６】
また液状マグネシウム化合物（Ａ）の調製は、液状炭化水素媒体中で行うことが好ましい。液状炭化水素媒体中のマグネシウム濃度は０．１〜２０モル／リットル、好ましくは、０．５〜５モル／リットルの量で用いられる。液状炭化水素媒体としては、ヘプタン、オクタン、デカンなどの公知の炭化水素化合物が好ましい例として挙げられる。
【００５７】
〔電子供与体（Ｂ）〕
本発明に係るエチレン重合用固体状チタン触媒成分（Ｉ）の調製に用いられる電子供与体（Ｂ）は特開昭５８−８３００６号公報、特開昭５６−８１１号公報等のα−オレフィンの重合用固体状チタン触媒成分の調製に用いられる電子供与体を好ましい例として挙げることが出来る。
【００５８】
具体的には、ジカルボン酸エステル化合物が挙げられ、さらに具体的には、複数のカルボン酸エステル基を有し、下記式（１）で表されるジカルボン酸エステル化合物が挙げられる。下記式（１）で表されるジカルボン酸エステル化合物を用いると、得られるエチレン系重合体の分子量、分子量分布の制御に優れる点で好ましい。なお、下記式（１）中、Ｃaは炭素原子を表す。
【００５９】
【化４】
2009125729.tif 000005
【００６０】
式（１）において、Ｒ2およびＲ3はそれぞれ独立にＣＯＯＲ1またはＲであり、Ｒ2およびＲ3のうち少なくとも１つはＣＯＯＲ1である。
【００６１】
式（１）の骨格中の炭素間結合は、すべてが単結合であることが好ましいが、骨格中の、Ｃa−Ｃa結合以外のいずれかの炭素間結合は、二重結合に置き換えられていてもよい。
【００６２】
複数個あるＲ1は、それぞれ独立に炭素原子数１〜２０、好ましくは炭素原子数１〜１０、より好ましくは炭素原子数１〜８、特に好ましくは炭素原子数２〜３の１価の炭化水素基である。このような炭化水素基としては、メチル基、エチル基、ｎ−プロピル基、イソプロピル基、ｎ−ブチル基、イソブチル基、ネオペンチル基、ヘキシル基、へプチル基、オクチル基、２−エチルヘキシル基、デシル基、ドデシル基、テトラデシル基、ヘキサデシル基、オクタデシル基、エイコシル基などが挙げられ、好ましくは、メチル基、エチル基、ｎ−プロピル基、イソプロピル基、ｎ−ブチル基、イソブチル基、ネオペンチル基、ヘキシル基、へプチル基、オクチル基、２−エチルヘキシル基、デシル基であり、より好ましくは、メチル基、エチル基、ｎ−プロピル基、イソプロピル基、ｎ−ブチル基、イソブチル基、ネオペンチル基、ヘキシル基、ヘプチル基、オクチル基、２−エチルヘキシル基であり、特に好ましいのは、エチル基、ｎ−プロピル基、イソプロピル基である。
【００６３】
複数個あるＲは、それぞれ独立に、水素原子、炭素原子数１〜２０の炭化水素基、ハロゲン原子、窒素含有基、酸素含有基、リン含有基、ハロゲン含有基およびケイ素含有基から選ばれる原子または基である。
【００６４】
水素原子以外のＲとしては、これらの中でも炭素原子数１〜２０の炭化水素基が好ましく、より好ましくは炭素原子数１〜１０の炭化水素基である。このような炭化水素基として、例えば、メチル基、エチル基、ｎ−プロピル基、イソプロピル基、ｎ−ブチル基、イソブチル基、ｓｅｃ−ブチル基、ｎ−ペンチル基、シクロペンチル基、ｎ−ヘキシル基、シクロヘキシル基、ビニル基、フェニル基、オクチル基などの脂肪族炭化水素基、脂環族炭化水素基、芳香族炭化水素基が挙げられ、好ましくは、メチル基、エチル基、ｎ−プロピル基、イソプロピル基、ｎ−ブチル基、イソブチル基、ｓｅｃ−ブチル基、ｎ−ペンチル基などの脂肪族炭化水素基が挙げられ、特に好ましくは、エチル基、ｎ−プロピル基、イソプロピル基である。
【００６５】
Ｒが上記のような基である場合、後述する低分子量等に由来する溶媒可溶性成分の生成を抑制できるだけでなく、粒子性状にも優れている面で好ましい。
【００６６】
またＲは、そのうちの少なくとも２個が互いに結合して環を形成していてもよく、Ｒが互いに結合して形成される環の骨格中には二重結合やヘテロ原子が含まれていてもよく、該環の骨格中に、ＣＯＯＲ1が結合したＣaを２つ以上含む場合は、該環の骨格をなす炭素原子の数は５〜１０である。
【００６７】
ＣＯＯＲ1でないＲ2およびＲ3として好ましいのは水素原子または炭化水素基である。
【００６８】
それらの中でも水素原子、２級アルキル基、例えばイソプロピル基、ｓｅｃ−ブチル基、２−ペンチル基、３−ペンチル基、または、シクロアルキル基、例えばシクロヘキシル基、シクロペンチル基、シクロヘキシルメチル基が好ましい。この中でＣaに結合しているＣＯＯＲ1でないＲ2およびＲ3の少なくとも１つは水素原子であることが好ましい。
【００６９】
このような式（１）で表されるジカルボン酸エステル化合物の例としては、
２，３−ビス（２−エチルブチル）コハク酸ジエチル、
２，３−ジベンジルコハク酸ジエチル、
２，３−ジイソプロピルコハク酸ジエチル、
２，３−ジイソプロピルコハク酸ジイソブチル、
２，３−ビス（シクロヘキシルメチル）コハク酸ジエチル、
２，３−ジイソブチルコハク酸ジエチル、
２，３−ジネオペンチルコハク酸ジエチル、
２，３−ジシクロペンチルコハク酸ジエチル、
２，３−ジシクロヘキシルコハク酸ジエチルの（Ｓ，Ｒ）（Ｓ，Ｒ）形態の純粋または、任意にラセミの形態での、混合物である。このようなジカルボン酸エステル化合物であると、得られるエチレン系重合体の分子量、分子量分布の制御に優れる点で好ましい。
【００７０】
その他の例は、
ｓｅｃ−ブチルコハク酸ジエチル、
テキシルコハク酸ジエチル、
シクロプロピルコハク酸ジエチル、
ノルボルニルコハク酸ジエチル、
（１０−）ペルヒドロナフチルコハク酸ジエチル、
トリメチルシリルコハク酸ジエチル、
メトキシコハク酸ジエチル、
ｐ−メトキシフェニルコハク酸ジエチル、
ｐ−クロロフェニルコハク酸ジエチル、
フェニルコハク酸ジエチル、
シクロヘキシルコハク酸ジエチル、
ベンジルコハク酸ジエチル、
（シクロヘキシルメチル）コハク酸ジエチル、
ｔ−ブチルコハク酸ジエチル、
イソブチルコハク酸ジエチル、
イソプロピルコハク酸ジエチル、
ネオペンチルコハク酸ジエチルである。
【００７１】
２，２−ジメチルコハク酸ジエチル、
２−エチル−２−メチルコハク酸ジエチル、
２−ベンジル−２−イソプロピルコハク酸ジエチル、
２−（シクロヘキシルメチル）−２−イソブチルコハク酸ジエチル、
２−シクロペンチル−２−ｎ−プロピルコハク酸ジエチル、
２，２−ジイソブチルコハク酸ジエチル、
２−シクロヘキシル−２−エチルコハク酸ジエチル、
２−イソプロピル−２−メチルコハク酸ジエチル、
２，２−ジイソプロピルコハク酸ジエチル、
２−イソブチル−２−エチルコハク酸ジエチル、
２−（１，１，１−トリフルオロ−２−プロピル）−２−メチルコハク酸ジエチル、
２−イソペンチル−２−イソブチルコハク酸ジエチル、
２−フェニル−２−ｎ−ブチルコハク酸ジエチル、
２，２−ジメチルコハク酸ジイソブチル、
２−エチル−２−メチルコハク酸ジイソブチル、
２−ベンジル−２−イソプロピルコハク酸ジイソブチル、
２−（シクロヘキシルメチル）−２−イソブチルコハク酸ジイソブチル、
２−シクロペンチル−２−ｎ−プロピルコハク酸ジイソブチル、
シクロブタン−１，２−ジカルボン酸ジエチル、
３−メチルシクロブタン−１，２−ジカルボン酸ジエチルである。
【００７２】
上記式（１）の中でＲ基同士が結合して環状構造を形成した化合物の好適な例としては、下記式（２）のような化合物が挙げられる。なお、下記式（２）中、ＣaおよびＣbは炭素原子を表わす。
【００７３】
【化５】
2009125729.tif 000006
【００７４】
式（２）において、ｎは５〜１０の整数、好ましくは５〜８の整数、より好ましくは５〜７の整数、最も好ましくは６である。
【００７５】
Ｒ2およびＲ3はそれぞれ独立にＣＯＯＲ1またはＲ’であり、Ｒ2およびＲ3のうち少なくとも１つはＣＯＯＲ1である。Ｒ2がＣＯＯＲ1でありＲ3がＲ’であることが好ましい。
【００７６】
環状骨格中の炭素間結合は、すべてが単結合であることが好ましいが、環状骨格中の、Ｃa−Ｃa結合、およびＲ3が水素原子である場合のＣa−Ｃb結合以外のいずれかの炭素間結合は、二重結合に置き換えられていてもよい。
【００７７】
複数個あるＲ1は、式（１）の化合物のＲ1と同様、炭素原子数１〜２０の炭化水素基であり、好ましくは炭素原子数１〜８の炭化水素基であり、より好ましくは炭素原子数２〜３の炭化水素基である。適当なＲ1の例は、メチル基、エチル基、ｎ−プロピル基、イソプロピル基、ｎ−ブチル基、イソブチル基、ネオペンチル基、２−エチルヘキシル基であり、より好ましくは、エチル基、ｎ−プロピル基、イソプロピル基である。
【００７８】
式（２）において、Ａは、
【００７９】
【化６】
2009125729.tif 000007
【００８０】
または酸素原子を除くヘテロ原子である。
Ａは、
【００８１】
【化７】
2009125729.tif 000008
【００８２】
であることが好ましく、Ｃa、ＣbおよびＡで形成される環は環状炭素構造であることが好ましく、環状構造が炭素のみによって構成される飽和脂環族構造であることが特に好ましい。
【００８３】
複数個あるＲ’は、それぞれ独立に、水素原子、炭素原子数１〜２０の炭化水素基、ハロゲン原子、窒素含有基、酸素含有基、リン含有基、ハロゲン含有基およびケイ素含有基から選ばれる原子または基である。
【００８４】
水素原子以外のＲ’としては、これらの中でも炭素原子数１〜２０の炭化水素基が好ましく、より好ましくは炭素原子数１〜１０の炭化水素基である。このような炭化水素基として、例えば、メチル基、エチル基、ｎ−プロピル基、イソプロピル基、ｎ−ブチル基、イソブチル基、ｓｅｃ−ブチル基、ｎ−ペンチル基、シクロペンチル基、ｎ−ヘキシル基、シクロヘキシル基、ビニル基、フェニル基、オクチル基などの脂肪族炭化水素基、脂環族炭化水素基、芳香族炭化水素基が挙げられ、好ましくは、メチル基、エチル基、ｎ−プロピル基、イソプロピル基、ｎ−ブチル基、イソブチル基、ｓｅｃ−ブチル基、ｎ−ペンチル基などの脂肪族炭化水素基が挙げられ、特に好ましくは、エチル基、ｎ−プロピル基、イソプロピル基である。
【００８５】
Ｒ’が上記のような基である場合、後述する低分子量等に由来する溶媒可溶性成分の生成を抑制できるだけでなく、粒子性状にも優れている面で好ましい。
【００８６】
またＲ’は、互いに結合して環を形成していてもよく、Ｒ’が互いに結合して形成される環の骨格中には二重結合や酸素を除くヘテロ原子が含まれていてもよく、該環の骨格中に、ＣＯＯＲ1が結合したＣaを２つ以上含む場合は、該環の骨格をなす炭素原子の数は５〜１０である。
【００８７】
このような環の骨格としては、ノルボルナン骨格、テトラシクロドデカン骨格などが挙げられる。
【００８８】
また複数個あるＲ’は、カルボン酸エステル基、アルコキシ基、シロキシ基、アルデヒド基やアセチル基などのカルボニル構造含有基であってもよい。
【００８９】
Ｒ’としては、水素原子または炭化水素基であることが好ましい。
【００９０】
このような式（２）で表されるジカルボン酸エステル化合物としては、
シクロヘキサン−１，２−ジカルボン酸ジエチル、
シクロヘキサン−１，２−ジカルボン酸ジｎ−プロピル、
シクロヘキサン−１，２−ジカルボン酸ジイソプロピル、
シクロヘキサン−１，３−ジカルボン酸ジエチル、
シクロヘキサン−１，３−ジカルボン酸ジｎ−プロピル、
シクロヘキサン−１，３−ジカルボン酸ジイソプロピル、
３−メチルシクロヘキサン−１，２−ジカルボン酸ジエチル、
３−メチルシクロヘキサン−１，２−ジカルボン酸ジｎ−プロピル、
３−メチルシクロヘキサン−１，２−ジカルボン酸ジイソプロピル、
４−メチルシクロヘキサン−１，３−ジカルボン酸ジエチル、
４−メチルシクロヘキサン−１，３−ジカルボン酸ジｎ−プロピル、
４−メチルシクロヘキサン−１，２−ジカルボン酸ジエチル、
４−メチルシクロヘキサン−１，２−ジカルボン酸ジｎ−プロピル、
４−メチルシクロヘキサン−１，２−ジカルボン酸ジイソプロピル、
５−メチルシクロヘキサン−１，３−ジカルボン酸ジエチル、
５−メチルシクロヘキサン−１，３−ジカルボン酸ジｎ−プロピル、
５−メチルシクロヘキサン−１，３−ジカルボン酸ジイソプロピル、
３，４−ジメチルシクロヘキサン−１，２−ジカルボン酸ジエチル、
３，４−ジメチルシクロヘキサン−１，２−ジカルボン酸ジｎ−プロピル、
３，４−ジメチルシクロヘキサン−１，２−ジカルボン酸ジイソプロピル、
３，６−ジメチルシクロヘキサン−１，２−ジカルボン酸ジエチル、
３，６−ジメチルシクロヘキサン−１，２−ジカルボン酸ジｎ−プロピル、
３，６−ジメチルシクロヘキサン−１，２−ジカルボン酸ジイソプロピル、
３−ヘキシルシクロヘキサン−１，２−ジカルボン酸ジエチル、
３−ヘキシルシクロヘキサン−１，２−ジカルボン酸ジｎ−プロピル、
３，６−ジヘキシルシクロヘキサン−１，２−ジカルボン酸ジｎ−プロピル、
３−ヘキシル６−ペンチルシクロヘキサン−１，２−ジカルボン酸ジエチル、
シクロペンタン−１，２−ジカルボン酸ジエチル、
シクロペンタン−１，２−ジカルボン酸ジｎ−プロピル、
シクロペンタン−１，２−ジカルボン酸ジイソプロピル、
シクロペンタン−１，３−ジカルボン酸ジエチル、
シクロペンタン−１，３−ジカルボン酸ジｎ−プロピル、
３−メチルシクロペンタン−１，２−ジカルボン酸ジエチル、
３−メチルシクロペンタン−１，２−ジカルボン酸ジｎ−プロピル、
３−メチルシクロペンタン−１，２−ジカルボン酸ジイソプロピル、
４−メチルシクロペンタン−１，３−ジカルボン酸ジエチル、
４−メチルシクロペンタン−１，３−ジカルボン酸ジｎ−プロピル、
４−メチルシクロペンタン−１，３−ジカルボン酸ジイソプロピル、
４−メチルシクロペンタン−１，２−ジカルボン酸ジエチル、
４−メチルシクロペンタン−１，２−ジカルボン酸ジｎ−プロピル、
４−メチルシクロペンタン−１，２−ジカルボン酸ジイソプロピル、
５−メチルシクロペンタン−１，３−ジカルボン酸ジエチル、
５−メチルシクロペンタン−１，３−ジカルボン酸ジｎ−プロピル、
３，４−ジメチルシクロペンタン−１，２−ジカルボン酸ジエチル、
３，４−ジメチルシクロペンタン−１，２−ジカルボン酸ジｎ−プロピル、
３，４−ジメチルシクロペンタン−１，２−ジカルボン酸ジイソプロピル、
３，５−ジメチルシクロペンタン−１，２−ジカルボン酸ジエチル、
３，５−ジメチルシクロペンタン−１，２−ジカルボン酸ジｎ−プロピル、
３，５−ジメチルシクロペンタン−１，２−ジカルボン酸ジイソプロピル、
３−ヘキシルシクロペンタン−１，２−ジカルボン酸ジエチル、
３，５−ジヘキシルシクロペンタン−１，２−ジカルボン酸ジエチル、
シクロヘプタン−１，２−ジカルボン酸ジエチル、
シクロヘプタン−１，２−ジカルボン酸ジｎ−プロピル、
シクロヘプタン−１，２−ジカルボン酸ジイソプロピル、
シクロヘプタン−１，３−ジカルボン酸ジエチル、
シクロヘプタン−１，３−ジカルボン酸ジｎ−プロピル、
３−メチルシクロヘプタン−１，２−ジカルボン酸ジエチル、
３−メチルシクロヘプタン−１，２−ジカルボン酸ジｎ−プロピル、
３−メチルシクロヘプタン−１，２−ジカルボン酸ジイソプロピル、
４−メチルシクロヘプタン−１，３−ジカルボン酸ジエチル、
４−メチルシクロヘプタン−１，２−ジカルボン酸ジエチル、
４−メチルシクロヘプタン−１，２−ジカルボン酸ジｎ−プロピル、
４−メチルシクロヘプタン−１，２−ジカルボン酸ジイソプロピル、
５−メチルシクロヘプタン−１，３−ジカルボン酸ジエチル、
３，４−ジメチルシクロヘプタン−１，２−ジカルボン酸ジエチル、
３，４−ジメチルシクロヘプタン−１，２−ジカルボン酸ジｎ−プロピル、
３，４−ジメチルシクロヘプタン−１，２−ジカルボン酸ジイソプロピル、
３，７−ジメチルシクロヘプタン−１，２−ジカルボン酸ジエチル、
３，７−ジメチルシクロヘプタン−１，２−ジカルボン酸ジｎ−プロピル、
３，７−ジメチルシクロヘプタン−１，２−ジカルボン酸ジイソプロピル、
３−ヘキシルシクロヘプタン−１，２−ジカルボン酸ジエチル、
３，７−ジヘキシルシクロヘプタン−１，２−ジカルボン酸ジエチル、
シクロオクタン−１，２−ジカルボン酸ジエチル、
３−メチルシクロオクタン−１，２−ジカルボン酸ジエチル、
シクロデカン−１，２−ジカルボン酸ジエチル、
３−メチルシクロデカン−１，２−ジカルボン酸ジエチル、
シクロオキシペンタン−３，４−ジカルボン酸ジエチル、
３，６−ジシクロヘキシルシクロヘキサン−１，２−ジカルボン酸ジエチル
等が挙げられる。
【００９１】
上記ジエステル構造を持つ化合物には、シス、トランス等の異性体が存在するが、どの構造であっても本発明の目的に合致する効果を有することが多い。
【００９２】
上記の化合物の中で特に好ましいのは、式（２）においてｎ＝６であるシクロヘキサンジカルボン酸エステル類である。その理由は、触媒性能だけでなく、これらの化合物がディールスアルダー（Ｄｉｅｌｓ  Ａｌｄｅｒ）反応を利用して比較的安価に製造できる点にある。
【００９３】
さらにシクロヘキサンジカルボン酸エステル類を用いた場合、水素応答性に優れ、且つ高活性を維持し、しかも粒子性状に優れた重合体を得ることができる。
【００９４】
また、電子供与体（Ｂ）として、下記のような酸ハライド類、酸アミド類、ニトリル類、酸無水物、有機酸エステル類、ポリエーテル類なども使用が可能である。
【００９５】
具体的には、アセチルクロリド、ベンゾイルクロリド、トルイル酸クロリド、アニス酸クロリドなどの炭素原子数２〜１５の酸ハライド類；
酢酸Ｎ，Ｎ−ジメチルアミド、安息香酸Ｎ，Ｎ−ジエチルアミド、トルイル酸Ｎ，Ｎ−ジメチルアミドなどの酸アミド類；
アセトニトリル、ベンゾニトリル、トリニトリルなどのニトリル類；
無水酢酸、無水フタル酸、無水安息香酸などの酸無水物；
ギ酸メチル、酢酸メチル、酢酸エチル、酢酸ビニル、酢酸プロピル、酢酸オクチル、酢酸シクロヘキシル、プロピオン酸エチル、酪酸メチル、吉草酸エチル、クロル酢酸メチル、ジクロル酢酸エチル、メタクリル酸メチル、クロトン酸エチル、安息香酸メチル、安息香酸エチル、安息香酸プロピル、安息香酸ブチル、安息香酸オクチル、安息香酸シクロヘキシル、安息香酸フェニル、安息香酸ベンジル、トルイル酸メチル、トルイル酸エチル、トルイル酸アミル、エチル安息香酸エチル、アニス酸メチル、アニス酸エチル、エトキシ安息香酸エチル、γ−ブチルラクトン、δ−バレロラクトン、クマリン、フタリド、炭酸エチルなどの炭素原子数２〜１８の有機酸エステル類が挙げられる。上記の有機酸エステル類の中で、価格、安全性、入手容易性などの面で、安息香酸メチル、安息香酸エチル、安息香酸プロピル、安息香酸ブチル、安息香酸オクチル、安息香酸シクロヘキシル、安息香酸フェニル、安息香酸ベンジル、エチル安息香酸エチル、エトキシ安息香酸エチルなどの安息香酸エステルが好ましく用いられる。
【００９６】
また公知の多価カルボン酸エステルを挙げることもできる。このような、多価カルボン酸エステルとして具体的には、コハク酸ジエチル、コハク酸ジブチル、メチルマロン酸ジエチル、エチルマロン酸ジエチル、イソプロピルマロン酸ジエチル、ブチルマロン酸ジエチル、フェニルマロン酸ジエチル、ジエチルマロン酸ジエチル、ジブチルマロン酸ジエチル、マレイン酸モノオクチル、マレイン酸ジオクチル、マレイン酸ジブチル、ブチルマレイン酸ジブチル、ブチルマレイン酸ジエチル、フマル酸ジ−２−エチルヘキシル、イタコン酸ジエチル、シトラコン酸ジオクチルなどの脂肪族ポリカルボン酸エステル、フタル酸エステル類、ナフタリンジカルボン酸エステル類、トリメリット酸トリエチル、トリメリット酸ジブチルなどの芳香族ポリカルボン酸エステル；３，４−フランジカルボン酸などの異節環ポリカルボン酸エステルなどを挙げることができる。但し、上記の中では多官能芳香族化合物を用いることは避けるか、必要最小限に止めることが安全衛生上の理由等から好ましい場合がある。
【００９７】
また、多価カルボン酸エステルの他の例としては、アジピン酸ジエチル、アジピン酸ジイソブチル、セバシン酸ジイソプロピル、セバシン酸ジｎ−ブチル、セバシン酸ジｎ−オクチル、セバシン酸ジ−２−エチルヘキシルなどの長鎖ジカルボン酸のエステルなどを挙げることができる。
【００９８】
また電子供与体（Ｂ）の具体例としては、上記のようなポリエーテル類、すなわち、複数の原子を介して存在する２個以上のエーテル結合を有する化合物（以下、「ポリエーテル」ということがある）が挙げられる。このポリエーテルとしては、エーテル結合間に存在する原子が、炭素、ケイ素、酸素、窒素、イオウ、リン、ホウ素、あるいはこれらから選択される２種以上である化合物などを挙げることができる。このうちエーテル結合間の原子に比較的嵩高い置換基が結合しており、２個以上のエーテル結合間に存在する原子に複数の炭素原子が含まれた化合物が好ましい。例えば、下記式（３）で表されるジエーテル化合物が好ましい。
【００９９】
【化８】
2009125729.tif 000009
【０１００】
なお、上記式（３）において、ｍは１〜１０の整数、より好ましくは３〜１０の整数であり、特に好ましくは３〜５である。Ｒ11、Ｒ12、Ｒ31〜Ｒ36は、それぞれ独立に、水素原子、あるいは炭素、水素、酸素、フッ素、塩素、臭素、ヨウ素、窒素、硫黄、リン、ホウ素およびケイ素から選択される少なくとも１種の元素を有する置換基である。
【０１０１】
Ｒ11、Ｒ12について好ましくは、炭素原子数１〜１０の炭化水素基であり、好ましくは炭素原子数２〜６の炭化水素基であり、Ｒ31〜Ｒ36について好ましくは水素原子または炭素原子数１〜６の炭化水素基である。
【０１０２】
Ｒ11、Ｒ12について具体的には、メチル基、エチル基、ｎ−プロピル基、イソプロピル基、ｎ−ブチル基、イソブチル基、イソペンチル基、ネオペンチル基、ヘキシル基、へプチル基、オクチル基、２−エチルヘキシル基、デシル基、シクロペンチル基、シクロヘキシル基が挙げられ、好ましくは、エチル基、ｎ−プロピル基、イソプロピル基、ｎ−ブチル基、イソブチル基、である。
【０１０３】
Ｒ31〜Ｒ36について具体的には、水素原子、メチル基、エチル基、ｎ−プロピル基、イソプロピル基、ｎ−ブチル基、イソブチル基が挙げられ、好ましくは水素原子、メチル基である。
【０１０４】
任意のＲ11、Ｒ12、Ｒ31〜Ｒ36、好ましくはＲ11、Ｒ12は共同してベンゼン環以外の環を形成していてもよく、主鎖中に炭素以外の原子が含まれていてもよい。
【０１０５】
上記のような２個以上のエーテル結合を有する具体的な化合物としては、
２，２−ジシクロヘキシル−１，３−ジメトキシプロパン、
２，２−ジエチル−１，３−ジメトキシプロパン、
２，２−ジプロピル−１，３−ジメトキシプロパン、
２，２−ジブチル−１，３−ジメトキシプロパン、
２−メチル−２−プロピル−１，３−ジメトキシプロパン、
２−メチル−２−エチル−１，３−ジメトキシプロパン、
２−メチル−２−イソプロピル−１，３−ジメトキシプロパン、
２−メチル−２−シクロヘキシル−１，３−ジメトキシプロパン、
２，２−ビス（２−シクロヘキシルエチル）−１，３−ジメトキシプロパン、
２−メチル−２−イソブチル−１，３−ジメトキシプロパン、
２−メチル−２−（２−エチルヘキシル）−１，３−ジメトキシプロパン、
２，２−ジイソブチル−１，３−ジメトキシプロパン、
２，２−ビス（シクロヘキシルメチル）−１，３−ジメトキシプロパン、
２，２−ジイソブチル−１，３−ジエトキシプロパン、
２，２−ジイソブチル−１，３−ジブトキシプロパン、
２−イソブチル−２−イソプロピル−１，３−ジメトキシプロパン、
２，２−ジ−ｓ−ブチル−１，３−ジメトキシプロパン、
２，２−ジ−ｔ−ブチル−１，３−ジメトキシプロパン、
２，２−ジネオペンチル−１，３−ジメトキシプロパン、
２−イソプロピル−２−イソペンチル−１，３−ジメトキシプロパン、
２−シクロヘキシル−２−シクロヘキシルメチル−１，３−ジメトキシプロパン、
２，３−ジシクロヘキシル−１，４−ジエトキシブタン、
２，３−ジイソプロピル−１，４−ジエトキシブタン、
２，４−ジイソプロピル−１，５−ジメトキシペンタン、
２，４−ジイソブチル−１，５−ジメトキシペンタン、
２，４−ジイソアミル−１，５−ジメトキシペンタン、
３−メトキシメチルテトラヒドロフラン、
３−メトキシメチルジオキサン、
１，２−ジイソブトキシプロパン、
１，２−ジイソブトキシエタン、
１，３−ジイソアミロキシエタン、
１，３−ジイソアミロキシプロパン、
１，３−ジイソネオペンチロキシエタン、
１，３−ジネオペンチロキシプロパン、
２，２−テトラメチレン−１，３−ジメトキシプロパン、
２，２−ペンタメチレン−１，３−ジメトキシプロパン、
２，２−ヘキサメチレン−１，３−ジメトキシプロパン、
１，２−ビス（メトキシメチル）シクロヘキサン、
２−シクロヘキシル−２−エトキシメチル−１，３−ジエトキシプロパン、
２−シクロヘキシル−２−メトキシメチル−１，３−ジメトキシプロパン、
２，２−ジイソブチル−１，３−ジメトキシシクロヘキサン、
２−イソプロピル−２−イソアミル−１，３−ジメトキシシクロヘキサン、
２−シクロヘキシル−２−メトキシメチル−１，３−ジメトキシシクロヘキサン、
２−イソプロピル−２−メトキシメチル−１，３−ジメトキシシクロヘキサン、
２−イソブチル−２−メトキシメチル−１，３−ジメトキシシクロヘキサン、
２−シクロヘキシル−２−エトキシメチル−１，３−ジエトキシシクロヘキサン、
２−シクロヘキシル−２−エトキシメチル−１，３−ジメトキシシクロヘキサン、
２−イソプロピル−２−エトキシメチル−１，３−ジエトキシシクロヘキサン、
２−イソプロピル−２−エトキシメチル−１，３−ジメトキシシクロヘキサン、
２−イソブチル−２−エトキシメチル−１，３−ジエトキシシクロヘキサン、
２−イソブチル−２−エトキシメチル−１，３−ジメトキシシクロヘキサン、
等を例示することができる。
【０１０６】
このうち、１，３−ジエーテル類が好ましく、特に、２−イソプロピル−２−イソブチル−１，３−ジメトキシプロパン、２，２−ジイソブチル−１，３−ジメトキシプロパン、２−イソプロピル−２−イソペンチル−１，３−ジメトキシプロパン、２，２−ジシクロヘキシル−１，３−ジメトキシプロパン、２，２−ビス（シクロヘキシルメチル）１，３−ジメトキシプロパンが好ましい。
【０１０７】
さらに、電子供与体（Ｂ）として、後述する一般式  ＲnＳｉ（ＯＲ’）4-nで表されるアルコキシシラン化合物やテトラエトキシシラン、テトラブトキシシランなどのテトラアルコキシシランを例示することも出来る。
【０１０８】
上記の電子供与体（Ｂ）として列挙されたこれらの化合物は単独で用いても、２種類以上の化合物を組み合わせて用いてもよい。
【０１０９】
これらの中でも、上記式（２）で表される環状構造を有するジカルボン酸エステル、または、上記有機酸エステル類と上記式（３）で表されるジエーテル化合物との混合物が特に好ましい。
【０１１０】
またこれらの好ましいとされる電子供与体（Ｂ）のうち、ジカルボン酸エステル、または、有機酸エステル類は、エチレン重合用固体状チタン触媒成分（Ｉ）を調製する過程で形成されたものであってもよい。例えば、マグネシウム化合物（Ａ）と接触させる過程で形成させることも出来る。より具体的には、マグネシウム化合物（Ａ）と接触させる際に、上記の化合物に対応する無水カルボン酸や、カルボン酸ハライドと対応するアルコールとが実質的に接触する工程を設けることで、電子供与体（Ｂ）を固体状チタン触媒成分中に含有させることもできる。
【０１１１】
本発明者らの検討によれば、上記の電子供与体（Ｂ）を用いると図１に記載のとおり、同等の極限粘度［η］、すなわち同等の分子量の重合体を比較した場合、溶媒可溶性成分の副生が少ない傾向を有することが分かる。また、電子供与体（Ｂ）を用いると良好な粒子性状を有する固体状チタン触媒成分を得やすい傾向がある。
【０１１２】
〔液状チタン化合物（Ｃ）〕
本発明に係るエチレン重合用固体状チタン触媒成分（Ｉ）の調製に用いられる液状チタン化合物（Ｃ）としては、例えば特開昭５８−８３００６号公報、特開昭５６−８１１号公報に記載されているチタン化合物を挙げることができる。該液状チタン化合物（Ｃ）の具体例としては、下記式（４）で示される４価のチタン化合物を挙げることができる。
【０１１３】
Ｔｉ（ＯＲ）gＸ4-g  ・・・（４）
（式中、Ｒは炭素原子数１〜５の脂肪族炭化水素基であり、Ｘはハロゲン原子であり、０≦ｇ≦４である）
上記式（４）で示される４価のチタン化合物の具体例としては、
ＴｉＣｌ4、ＴｉＢｒ4などのテトラハロゲン化チタン；
Ｔｉ（ＯＣＨ3）Ｃｌ3、Ｔｉ（ＯＣ2Ｈ5）Ｃｌ3、Ｔｉ（Ｏ  ｎ−Ｃ4Ｈ9）Ｃｌ3、Ｔｉ（ＯＣ2Ｈ5）Ｂｒ3、Ｔｉ（Ｏ  ｉｓｏ−Ｃ4Ｈ9）Ｂｒ3などのトリハロゲン化アルコキシチタン；
Ｔｉ（ＯＣＨ3）2Ｃｌ2、Ｔｉ（ＯＣ2Ｈ5）2Ｃｌ2などのジハロゲン化アルコキシチタン；
Ｔｉ（ＯＣＨ3）3Ｃｌ、Ｔｉ（Ｏ  ｎ−Ｃ4Ｈ9）3Ｃｌ、Ｔｉ（ＯＣ2Ｈ5）3Ｂｒなどのモノハロゲン化アルコキシチタン；
Ｔｉ（ＯＣＨ3）4、Ｔｉ（ＯＣ2Ｈ5）4、Ｔｉ（ＯＣ4Ｈ9）4、Ｔｉ（Ｏ  ２−エチルヘキシル）4  などのテトラアルコキシチタン
などを挙げることができる。
【０１１４】
これらの中で好ましいものは、テトラハロゲン化チタンであり、特に四塩化チタンが好ましい。これらのチタン化合物は単独で用いても２種以上を組み合わせて用いてもよい。
【０１１５】
なお、本発明においては、前記液状マグネシウム化合物（Ａ）または前記液状チタン化合物（Ｃ）の少なくとも一方にハロゲンを含むことが好ましい。
【０１１６】
前記液状マグネシウム化合物（Ａ）、前記チタン化合物（Ｃ）の何れもハロゲンを含まない場合、任意の工程でハロゲン含有ケイ素化合物等の公知のハロゲン含有化合物と接触させることが出来る。このようなハロゲン含有化合物の代表例としては四塩化ケイ素が挙げられる。
【０１１７】
〔エチレン重合用固体状チタン触媒成分（Ｉ）の調製〕
本発明のエチレン重合用固体状チタン触媒成分（Ｉ）は、前記液状マグネシウム化合物（Ａ）と前記液状チタン化合物（Ｃ）とを、前記電子供与体（Ｂ）の存在下に接触させて得られる。このとき、液状マグネシウム化合物（Ａ）は、例えば、ヘプタン、オクタン、デカンなどの公知の液状炭化水素媒体などに溶解させた状態であってもよい。
【０１１８】
なお、液状マグネシウム化合物（Ａ）と液状チタン化合物（Ｃ）との接触が全て完了した後に電子供与体（Ｂ）と接触させると不定形の粒子や微粒子となり易い傾向がある。この場合、濾過やデカンテーションによる精製工程の不良、得られる固体状チタン触媒成分から生成する重合体の粒子性状が悪く生産性、ハンドリング性低下などの問題に繋がることがある。
【０１１９】
上記の要件を満たしていれば、液状マグネシウム化合物（Ａ）と、電子供与体（Ｂ）と、液状チタン化合物（Ｃ）とを接触させて固体状チタン触媒成分を得る公知の方法を制限無く使用することが出来る。例えば、下記の（Ｐ−１）〜（Ｐ−５）の方法を挙げることができる。
【０１２０】
（Ｐ−１）  液状マグネシウム化合物（Ａ）および電子供与体（Ｂ）の混合物と、液状チタン化合物（Ｃ）とを接触させて固体状のチタン複合体を析出させる方法。
【０１２１】
（Ｐ−２）  液状マグネシウム化合物（Ａ）および電子供与体（Ｂ）の混合物と、液状チタン化合物（Ｃ）とを反応させた後、さらに液状チタン化合物（Ｃ）との接触を複数回に分けて固体状のチタン複合体を析出させる方法。
【０１２２】
（Ｐ−３）  液状マグネシウム化合物（Ａ）と電子供与体（Ｂ）と液状チタン化合物（Ｃ）とを同時に接触させて固体状チタン複合体を析出させる方法。この際、必要に応じて電子供与体（Ｂ）を任意の工程で接触させてもよい。
【０１２３】
（Ｐ−４）  液状マグネシウム化合物（Ａ）および電子供与体（Ｂ）の混合物と、液状チタン化合物（Ｃ）と接触させた後、さらに電子供与体（Ｂ）を接触させて固体状のチタン複合体を析出させる方法。この際、液状チタン化合物（Ｃ）は複数回に分けて接触させてもよい。
【０１２４】
（Ｐ−５）  液状マグネシウム化合物（Ａ）を電子供与体（Ｂ）と液状チタン化合物（Ｃ）との混合物に接触させて固体状のチタン複合体を析出させる方法。この際、必要に応じて電子供与体（Ｂ）を任意の工程で接触させてもよく、液状状態のチタン化合物（Ｃ）を複数回に分けて接触させてもよい。
【０１２５】
上述の通り、液状マグネシウム化合物（Ａ）と液状チタン化合物（Ｃ）との接触が終わった後に電子供与体（Ｂ）を再度接触させてもよい。
【０１２６】
上記のような方法の中でも、液状マグネシウム化合物（Ａ）と電子供与体（Ｂ）とを予め混合した液体として使用する方法によると、得られる固体状チタン触媒成分の粒子性状が良く（不定形の粒子や微粒子が生成し難い）、濾過やデカンテーションによる精製工程が順調に進むため、生産性、ハンドリング性の面から好ましい。
【０１２７】
本発明において液状マグネシウム化合物（Ａ）１モルに対して電子供与体（Ｂ）は、０．００５〜５モルの量で使用されることが好ましく、より好ましくは０．０１〜２モル、特に好ましくは０．０３〜１モルの範囲である。但し、液状チタン化合物（Ｃ）の使用量によって上記の好ましい範囲は異なることがある。
【０１２８】
本発明において液状マグネシウム化合物（Ａ）１モルに対して液状チタン化合物（Ｃ）は、０．１〜１００モルの範囲で使用されることが好ましく、より好ましくは０．５〜８０モル、さらに好ましくは１〜７０モル、特に好ましくは５〜７０モルである。
【０１２９】
本発明のエチレン重合用固体状チタン触媒成分（Ｉ）に含まれるハロゲン／チタン（原子比）は、２〜１００、好ましくは４〜９０であり、マグネシウム／チタン（原子比）は、１〜１００、好ましくは１〜５０であることが望ましい。
【０１３０】
本発明のエチレン重合用固体状チタン触媒成分（Ｉ）に含まれる、電子供与体（Ｂ）、電子供与体（ａ）または電子供与体（ｂ）と、チタン原子とのモル比は、０〜１００、好ましくは０．０１〜１０、より好ましくは０．２〜１０である。
【０１３１】
＜エチレン重合用触媒＞
本発明に係るエチレン重合用触媒は、上記のようにして得られたエチレン重合用固体状チタン触媒成分（Ｉ）と、有機金属化合物触媒成分（ＩＩ）とを含んでいる。このような有機金属化合物触媒成分（ＩＩ）としては、周期表の第１族、第２族、第１３族から選択される金属を含有する有機金属化合物が好ましく、例えば、有機アルミニウム化合物、第１族金属とアルミニウムとの錯アルキル化物、グリニャール試薬や有機マグネシウム化合物などの第２族金属の有機金属化合物などを用いることができる。これらの中でも有機アルミニウム化合物が好ましい。
【０１３２】
〔有機金属化合物触媒成分（ＩＩ）〕
有機金属化合物触媒成分（ＩＩ）として、具体的には、ＥＰ５８５８６９Ａ１等の公知の文献に記載された有機金属化合物触媒成分を好ましい例として挙げることが出来る。特に好ましくはトリエチルアルミニウム、トリブチルアルミニウム、トリイソブチルアルミニウム、トリオクチルアルミニウム、ジエチルアルミニウムヒドリドなどの有機アルミニウム化合物である。
【０１３３】
〔電子供与体（ＩＩＩ）〕
また、本発明のエチレン重合用触媒は、上記の有機金属化合物触媒成分（ＩＩ）と共に、必要に応じて電子供与体（ＩＩＩ）を含むことが出来る。電子供与体（ＩＩＩ）として好ましくは、有機ケイ素化合物である。この有機ケイ素化合物としては、例えば下記式（５）で表される化合物を挙げることができる。
【０１３４】
ＲnＳｉ（ＯＲ’）4-n  ・・・（５）
（式中、ＲおよびＲ’は炭素原子数１〜２０の脂肪族、脂環族、芳香族の炭化水素基であり、０＜ｎ＜４である）
上記式（５）で示される有機ケイ素化合物としては、具体的には、ジイソプロピルジメトキシシラン、ｔ−ブチルメチルジメトキシシラン、ｔ−ブチルメチルジエトキシシラン、ｔ−アミルメチルジエトキシシラン、ジシクロヘキシルジメトキシシラン、シクロヘキシルメチルジメトキシシラン、シクロヘキシルメチルジエトキシシラン、ビニルトリメトキシシラン、ビニルトリエトキシシラン、ｔ−ブチルトリエトキシシラン、フェニルトリエトキシシラン、シクロヘキシルトリメトキシシラン、シクロペンチルトリメトキシシラン、２−メチルシクロペンチルトリメトキシシラン、シクロペンチルトリエトキシシラン、ジシクロペンチルジメトキシシラン、ジシクロペンチルジエトキシシラン；トリシクロペンチルメトキシシラン、ジシクロペンチルメチルメトキシシラン、ジシクロペンチルエチルメトキシシラン、シクロペンチルジメチルエトキシシランが用いられる。
【０１３５】
このうちビニルトリエトキシシラン、ジフェニルジメトキシシラン、ジシクロヘキシルジメトキシシラン、シクロヘキシルメチルジメトキシシラン、ジシクロペンチルジメトキシシランなどが好ましく用いられる。これらの有機ケイ素化合物は、２種以上を混合して用いることもできる。
【０１３６】
その他の電子供与体（ＩＩＩ）としては、エチレン重合用固体状チタン触媒成分（Ｉ）に用いられる電子供与体（Ｂ）、電子供与体（ａ）、電子供与体（ｂ）として例示したものを挙げることができる。その中でもポリエーテル類を好ましい例として挙げることができる。
【０１３７】
本発明では、エチレン重合用触媒は、上記のような各成分以外にも必要に応じて、帯電防止剤、粒子凝集剤、保存安定剤などの、オレフィン重合に有用な他の成分を含むことができる。
【０１３８】
なお、本発明のエチレン重合用触媒を用いて、プロピレンなどのα−オレフィンを重合させることも可能である。
【０１３９】
＜エチレンの重合方法＞
本発明のエチレン重合方法は、上記のエチレン重合用触媒を用いてエチレン単独、もしくはエチレンを含むオレフィンを重合させ、エチレン系重合体を得ることを特徴とする。すなわち、上記のエチレン重合用触媒の存在下にエチレン単独重合、またはエチレンと他のオレフィンとの共重合を行う。
【０１４０】
本発明のエチレンの重合方法では、本発明のエチレン重合用触媒の存在下にオレフィンを予備重合（ｐｒｅｐｏｌｙｍｅｒｉｚａｔｉｏｎ）させて得られる予備重合触媒の存在下で本重合（ｐｏｌｙｍｅｒｉｚａｔｉｏｎ）を行うことも可能である。この予備重合は、エチレン重合用触媒１ｇ当り０．１〜１０００ｇ好ましくは０．３〜５００ｇ、特に好ましくは１〜２００ｇの量でオレフィンを予備重合させることにより行われる。
【０１４１】
予備重合では、本重合における系内の触媒濃度よりも高い濃度の触媒を用いることができる。予備重合におけるエチレン重合用固体状チタン触媒成分（Ｉ）の濃度は、液状媒体１リットル当り、チタン原子換算で、通常約０．００１〜２００ミリモル、好ましくは約０．０１〜５０ミリモル、特に好ましくは０．１〜２０ミリモルの範囲とすることが望ましい。
【０１４２】
予備重合における有機金属化合物触媒成分（ＩＩ）の量は、エチレン重合用固体状チタン触媒成分（Ｉ）１ｇ当り０．１〜１０００ｇ、好ましくは０．３〜５００ｇの重合体が生成するような量であればよく、エチレン重合用固体状チタン触媒成分（Ｉ）中のチタン原子１モル当り、通常約０．１〜３００モル、好ましくは約０．５〜１００モル、特に好ましくは１〜５０モルの量であることが望ましい。
【０１４３】
予備重合では、必要に応じて電子供与体（ＩＩＩ）等を用いることもでき、この際これらの成分は、エチレン重合用固体状チタン触媒成分（Ｉ）中のチタン原子１モル当り、０．１〜５０モル、好ましくは０．５〜３０モル、さらに好ましくは１〜１０モルの量で用いられる。
【０１４４】
予備重合は、不活性炭化水素媒体にオレフィンおよび上記の触媒成分を加え、温和な条件下に行うことができる。
【０１４５】
この場合、用いられる不活性炭化水素媒体としては、具体的には、プロパン、ブタン、ヘプタン、ヘプタン、ヘプタン、オクタン、デカン、ドデカン、灯油などの脂肪族炭化水素；
シクロヘプタン、シクロヘプタン、メチルシクロヘプタンなどの脂環族炭化水素；
ベンゼン、トルエン、キシレンなどの芳香族炭化水素；
エチレンクロリド、クロルベンゼンなどのハロゲン化炭化水素、あるいはこれらの混合物などを挙げることができる。
【０１４６】
これらの不活性炭化水素媒体のうちでは、特に脂肪族炭化水素を用いることが好ましい。予備重合は、不活性炭化水素媒体を用いる場合、予備重合はバッチ式で行うことが好ましい。
【０１４７】
一方、オレフィン自体を溶媒として予備重合を行うこともできるし、また実質的に溶媒のない状態で予備重合することもできる。この場合には、予備重合を連続的に行うことが好ましい。
【０１４８】
予備重合で使用されるオレフィンは、エチレン、プロピレン、１−ブテン、１−ペンテン、１−ヘキセン、４−メチル−１−ペンテン等の公知のオレフィンを使用できる。これらの中でもエチレン、プロピレンが好ましい。
【０１４９】
予備重合の際の温度は、通常約−２０〜＋１００℃、好ましくは約−２０〜＋８０℃、さらに好ましくは０〜＋４０℃の範囲であることが望ましい。
【０１５０】
次に、本重合（ｐｏｌｙｍｅｒｉｚａｔｉｏｎ）について説明する。
【０１５１】
本重合（ｐｏｌｙｍｅｒｉｚａｔｉｏｎ）ではエチレン単独でもよく、エチレン以外に他のオレフィンを使用することもできる。具体的には炭素原子数が３〜２０のα−オレフィン、例えば、プロピレン、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどを挙げることができ、プロピレン、１−ブテン、１−ペンテン、４−メチル−１−ペンテン、１−ヘキセン、１−オクテン等が好ましく使用される。これらの他にスチレン、アリルベンゼン等の芳香族ビニル化合物；ビニルシクロヘプタンなどの脂環族ビニル化合物を用いることも出来る。またこれらの化合物２種以上を併用することも可能である。さらに、シクロペンテン、シクロヘプテン、ノルボルネン、テトラシクロドデセン、イソプレン、ブタジエンなどのジエン類などの共役ジエンや非共役ジエンのような多不飽和結合を有する化合物をエチレン、α−オレフィンとともに重合原料として用いることもできる。
【０１５２】
本発明では、予備重合および本重合は、溶解重合、スラリー重合などの液相重合法あるいは気相重合法のいずれにおいても実施できる。特にスラリー重合で本重合を行うことが好ましい。
【０１５３】
本重合がスラリー重合の反応形態を採る場合、反応溶媒としては、上述の予備重合時に用いられる不活性炭化水素を用いることが好ましい。
【０１５４】
本発明のエチレンの重合方法における本重合については、エチレン重合用固体状チタン触媒成分（Ｉ）は、重合容積１リットル当りチタン原子に換算して、通常は約０．０００１〜０．５ミリモル、好ましくは約０．００５〜０．１ミリモルの量で用いられる。また、有機金属化合物触媒成分（ＩＩ）は、重合系中の予備重合触媒成分中のチタン原子１モルに対し、金属原子換算で通常約１〜２０００モル、好ましくは約５〜５００モルとなるような量で用いられる。電子供与体（ＩＩＩ）を使用する場合は、有機金属化合物触媒成分（ＩＩ）の金属原子１モルに対して、０．００１〜５０モル、好ましくは０．０１〜３０モル、特に好ましくは０．０５〜２０モルの量で用いられる。
【０１５５】
本重合時に水素を用いれば、得られるエチレン系重合体の分子量を調節することができ、メルトフローレート（以下「ＭＦＲ」とも記す。）の大きいエチレン系重合体が得られる。本発明のエチレン重合用触媒を用いれば、従来のエチレン重合用触媒より少ない水素量で高いＭＦＲの重合体を得易い傾向がある。
【０１５６】
少ない水素量で高いＭＦＲの重合体を得易い理由は不明であるが、電子供与体（Ｂ）により、水素による連鎖移動反応が促進されていることが考えられる。特に上記式（３）で表される電子供与体が含まれる固体状チタン触媒成分を含む触媒がこの傾向が顕著である。
【０１５７】
本発明における本重合において、重合温度は、通常、約２０〜２５０℃、好ましくは約５０〜２００℃に、圧力は、通常、常圧〜１０ＭＰａ、好ましくは約０．２〜５ＭＰａに設定される。スラリー重合の場合の温度は、約２０〜１００℃、好ましくは約５０〜９０℃に、圧力は、通常、常圧〜１．５ＭＰａ、好ましくは約０．２〜１ＭＰａである。本発明の重合方法においては、重合を、回分式、半連続式、連続式のいずれの方法においても行うことができる。さらに重合を、反応条件を変えて二段以上に分けて行うこともできる。
【０１５８】
本発明のエチレンの重合方法で得られるエチレン系重合体は、粒子性状に優れ、嵩密度が高いため、高い生産性で製造することが出来る。またスラリー重合に使用される不活性炭化水素に溶解してしまうような低分子量重合体の副生が少ない傾向がある。このような溶媒可溶性成分の副生量は、製造するエチレン系重合体のＭＦＲによっても異なる（ＭＦＲが高い程、溶媒可溶性成分が高くなる傾向にある）が、ＭＦＲが３００〜４００ｇ／１０分の重合体を製造する場合の溶媒可溶性成分が８％以下となることが好ましい。
【０１５９】
エチレン系重合体の成形性と強度とを両立させるには、上記の様なＭＦＲの高い成分を含有することが好ましいことが知られている。本発明のエチレンの重合方法を用いれば、このようなエチレン系重合体製造時のロスをより少なくすることが出来る。
【実施例】
【０１６０】
次に本発明を実施例により具体的に説明するが、本発明はこれら実施例に限定されるものではない。【０１６１】
以下の実施例において、エチレン重合用固体状チタン触媒成分の組成、粒度、嵩比重は下記のように測定した。【０１６２】
（１）マグネシウム、チタン含有量
ＩＣＰ分析（島津製作所、ＩＣＰＦ  １０００ＴＲ）により測定した。【０１６３】
（２）塩素含有量
硝酸銀滴定法により測定した。【０１６４】
（３）アルコール残基含有量
１０重量％の水を加えたアセトン溶液に充分乾燥した触媒を加え、加水分解して得られたアルコールをガスクロマトグラフィーで定量した。【０１６５】
（４）微粉含有率（粒度分布）
振動機（飯田製作所、ロータップ製）およびふるい（Ｂｕｎｓｅｉ  Ｆｕｒｕｉ、内径２００ｍｍ、目開き７５μｍ）を用いて、７５μｍ未満の微粉の含有率を測定した。【０１６６】
（５）嵩比重（ＢＤ）
ＪＩＳ  Ｋ−６７２１規格に準拠して測定した。【０１６７】
（６）メルトフローレート（ＭＦＲ）
ＡＳＴＭ  Ｄ１２３８Ｅに準拠し、１９０℃の条件で測定した。【０１６８】
（７）溶媒可溶成分率（ＳＰ）
下記式によって算出した。【０１６９】
ＳＰ（％）＝１００×（α）／（（α）＋（β））
（α）：パウダー状重合体量
（β）：ｎ−ヘプタン溶媒に溶解したエチレン重合体量
尚、（β）は重合後に濾別した濾液から溶媒を留去して得られる固体の重量として測定される。【０１７０】
（８）極限粘度［η］
極限粘度［η］は、エチレン重合体粒子をデカリンに溶解させ、温度１３５℃のデカリン中で測定した。【０１７１】
［実施例１］
「エチレン重合用固体状チタン触媒成分の調製」
無水塩化マグネシウム４．７６ｇ（５０ミリモル）、デカン２８．１ｍｌおよび２−エチルヘキシルアルコール（ＥＨＡ）１６．３ｇ（１２５ミリモル）を１３０℃で３時間加熱反応させて均一溶液とした後、エチルアルコール（ＥｔＯＨ）０．９４ｇ（２０ミリモル）を加え、５０℃で１時間加熱反応させた。この溶液中にシス−シクロヘキサン−１，２−ジカルボン酸ジイソプロピル０．９６ｇ（３．７５ミリモル）を添加し、５０℃にてさらに１時間攪拌混合を行った後、室温に徐冷した。【０１７２】
このようにして得られた均一溶液全量を、０℃の四塩化チタン２００ｍｌ（１．８モル）中に、攪拌下、１時間にわたって滴下装入した。滴下中の温度は０℃に保持した。装入終了後、この混合液の温度を０℃で１時間保持し、その後１時間４５分かけて１１０℃に昇温し、その後３０分攪拌下同温度に保持した後、同温度で濾過を行い固体部を分離した。この固体部を１１０℃のデカン次いで室温のヘキサンで、遊離のチタン化合物が検出されなくなるまで充分洗浄してエチレン重合用固体状チタン触媒成分（Ｉ−１）を得た。得られた固体状チタン触媒成分はデカン懸濁液として保管したが、分析の為、一部は乾燥した。その組成は、チタン７．０重量％、マグネシウム１４重量％、塩素５９重量％、エチルアルコール残基０．９重量％、２−エチルヘキシルアルコール残基６．９重量％であった。【０１７３】
「重合」
内容積１リットルのオートクレーブ中に、エチレン雰囲気下、精製ｎ−ヘプタン５００ｍｌを装入し、トリエチルアルミニウム０．２５ミリモル、および上記で得られたエチレン重合用固体状チタン触媒成分（Ｉ−１）のデカン懸濁液をチタン原子換算で０．００５ミリモル相当量加えた後、８０℃に昇温し、水素を０．３ＭＰａ供給し、次いでゲージ圧で０．６ＭＰａとなるようにエチレンを連続的に１．５時間供給した。重合温度は８０℃に保った。【０１７４】
重合終了後、エチレン重合体をｎ−ヘプタン溶媒から濾別、洗浄して、乾燥した。乾燥後、１３３．４ｇのパウダー状重合体が得られた。このパウダー状重合体のＭＦＲは１．０ｇ／１０分、見かけ嵩比重は０．３１ｇ／ｍｌであった。【０１７５】
［実施例２］
「重合」
エチレン重合用固体状チタン触媒成分（Ｉ−１）をチタン原子換算で０．０１５ミリモル相当量加えた後、８０℃に昇温し、水素を０．５５ＭＰａ供給し、次いでゲージ圧が０．６ＭＰａとなるようにエチレンを連続的に１．５時間供給した以外は、実施例１と同様にエチレンの重合を実施した。結果を表１に示す。【０１７６】
［実施例３］
「重合」
エチレン重合用固体状チタン触媒成分（Ｉ−１）をチタン原子換算で０．０１５ミリモル相当量加えた後、８０℃に昇温し、水素を０．５８ＭＰａ供給し、次いで全圧が０．６ＭＰａとなるようにエチレンを連続的に１．５時間供給した以外は、実施例１と同様にエチレンの重合を実施した。結果を表１に示す。【０１７７】
［実施例４］
「エチレン重合用固体状チタン触媒成分の調製」
昇温時の到達温度を１１０℃から１００℃に変えた以外は、実施例１と同様にしてエチレン重合用固体状チタン触媒成分（Ｉ−２）を得た。その組成は、チタン７．３重量％、マグネシウム１４重量％、塩素５８重量％、エチルアルコール残基１．１重量％、２−エチルヘキシルアルコール残基９重量％であった。【０１７８】
「重合」
エチレン重合用固体状チタン触媒成分（Ｉ−２）を用いた以外は実施例１と同様にしてエチレンの重合を行った。結果を表１に示す。【０１７９】
［実施例５］
「エチレン重合用固体状チタン触媒成分の調製」
１１０℃での保持時間を３０分から１５分に変えた以外は、実施例１と同様にしてエチレン重合用固体状チタン触媒成分（Ｉ−３）を得た。その組成は、チタン７．１重量％、マグネシウム１４重量％、塩素５７重量％、エチルアルコール残基１．０重量％、２−エチルヘキシルアルコール残基７．９重量％であった。【０１８０】
「重合」
エチレン重合用固体状チタン触媒成分（Ｉ−３）を用いた以外は実施例１と同様にしてエチレンの重合を行った。結果を表１に示す。【０１８１】
［実施例６］
「エチレン重合用固体状チタン触媒成分の調製」
エチルアルコールの量を０．９４ｇから１．１８ｇに変え、１１０℃での保持時間を３０分から１２０分に変えた以外は、実施例１と同様にしてエチレン重合用固体状チタン触媒成分（Ｉ−４）を得た。その組成は、チタン６．７重量％、マグネシウム１５重量％、塩素５８重量％、エチルアルコール残基０．６重量％、２−エチルヘキシルアルコール残基２．８重量％であった。【０１８２】
「重合」
エチレン重合用固体状チタン触媒成分（Ｉ−４）を用いた以外は実施例１と同様にしてエチレンの重合を行った。結果を表１に示す。【０１８３】
［実施例７］
「エチレン重合用固体状チタン触媒成分の調製」
２−エチルヘキシルアルコールの量を１６．３ｇから１９．５ｇに変え、エチルアルコールの量を０．９４ｇから１．８８ｇに変え、１１０℃での保持時間を３０分から６０分に変えた以外は、実施例１と同様にしてエチレン重合用固体状チタン触媒成分（Ｉ−５）を得た。その組成は、チタン７．０重量％、マグネシウム１４重量％、塩素５７重量％、エチルアルコール残基１．１重量％、２−エチルヘキシルアルコール残基５．１重量％であった。【０１８４】
「重合」
エチレン重合用固体状チタン触媒成分（Ｉ−５）を用いた以外は実施例１と同様にしてエチレンの重合を行った。結果を表１に示す。【０１８５】
［実施例８］
「エチレン重合用固体状チタン触媒成分の調製」
シス−シクロヘキサン−１，２−ジカルボン酸ジイソプロピルをトランス−シクロヘキサン−１，２−ジカルボン酸ジイソプロピルに変えた以外は、実施例７と同様にしてエチレン重合用固体状チタン触媒成分（Ｉ−６）を得た。その組成は、チタン７．４重量％、マグネシウム１４重量％、塩素５７重量％、エチルアルコール残基１．８重量％、２−エチルヘキシルアルコール残基７．７重量％であった。【０１８６】
「重合」
エチレン重合用固体状チタン触媒成分（Ｉ−６）を用いた以外は実施例１と同様にしてエチレンの重合を行った。結果を表１に示す。【０１８７】
［実施例９］
「エチレン重合用固体状チタン触媒成分の調製」
２−エチルヘキシルアルコールの量を１６．３ｇから１９．５ｇに変え、エチルアルコールの量を０．９４ｇから２．３５ｇに変え、１１０℃での保持時間を３０分から６０分に変えた以外は、実施例１と同様にしてエチレン重合用固体状チタン触媒成分（Ｉ−７）を得た。その組成は、チタン７．０重量％、マグネシウム１５重量％、塩素５８重量％、エチルアルコール残基１．２重量％、２−エチルヘキシルアルコール残基４．５重量％であった。【０１８８】
「重合」
エチレン重合用固体状チタン触媒成分（Ｉ−７）を用いた以外は実施例１と同様にしてエチレンの重合を行った。結果を表１に示す。【０１８９】
〔比較例１〕
「固体状チタン触媒成分の調製」
無水塩化マグネシウム４．７６ｇ（５０ミリモル）、デカン２８．１ｍｌおよび２−エチルヘキシルアルコール１６．３ｇ（１２５ミリモル）を１３０℃で３時間加熱反応させて均一溶液とした後、この溶液中にシス−シクロヘキサン−１，２−ジカルボン酸ジイソプロピル０．９６ｇ（３．７５ミリモル）を添加し、５０℃にてさらに１時間攪拌混合を行った後、室温まで徐冷した。【０１９０】
このようにして得られた均一溶液全量を０℃の四塩化チタン２００ｍｌ（１．８モル）中に、攪拌下、１時間にわたって滴下装入した。滴下中の温度は０℃に保持した。装入終了後、この混合液の温度を０℃で１時間保持し、その後１時間４５分かけて１１０℃に昇温し、その後３０分攪拌下同温度に保持した後、同温度で濾過を行い固体部を分離した。【０１９１】
この固体部を１１０℃のデカン次いで室温のヘキサンで、遊離のチタン化合物が検出されなくなるまで充分洗浄して固体状チタン触媒成分（８）を得た。得られた固体状チタン触媒成分はデカン懸濁液として保管したが、分析のため一部は乾燥した。その組成は、チタン６．４重量％、マグネシウム１６重量％、塩素５４重量％、２−エチルヘキシルアルコール残基４．０重量％であった。【０１９２】
「重合」
内容積１リットルのオートクレーブ中に、窒素雰囲気下、精製ｎ−ヘプタン５００ｍｌを装入し、トリエチルアルミニウム０．２５ミリモル、および上記で得られた固体状チタン触媒成分（８）のデカン懸濁液をチタン原子換算で０．００５ミリモル相当量加えた後、８０℃に昇温し、水素を０．３ＭＰａ供給し、次いでゲージ圧が０．６ＭＰａとなるようにエチレンを連続的に１．５時間供給した。重合温度は８０℃に保った。【０１９３】
重合終了後、エチレン重合体をｎ−ヘプタン溶媒から分離して、乾燥した。乾燥後、６０．３ｇのパウダー状重合体が得られた。このパウダー状重合体のＭＦＲは１．７ｇ／１０分、見かけ嵩比重は０．３１ｇ／ｍｌであった。この結果を表１に示す。【０１９４】
〔比較例２〕
「固体状チタン触媒成分の調製」
無水塩化マグネシウム７．１４ｇ（７５ミリモル）、デカン３７．５ｍｌおよび２−エチルヘキシルアルコール２９．３ｇ（２２５ミリモル）を１３０℃で２時間加熱反応させて均一溶液とした後、この溶液中にテトラエトキシシラン３．１ｇ（１５ミリモル）を添加し、５０℃にてさらに２時間攪拌混合を行った後、室温に徐冷した。【０１９５】
このようにして得られた均一溶液全量を０℃に保持された四塩化チタン２００ｍｌ（１．８モル）中に、１時間にわたって滴下装入した。装入終了後、この混合液の温度を１時間４５分かけて１１０℃に昇温し、その後２時間攪拌下同温度に保持した後、同温度で固体部を分離した。この固体部を１１０℃のデカン次いで室温ヘキサンで、遊離のチタン化合物が検出されなくなるまで充分洗浄して固体状チタン触媒成分（９）を得た。得られた固体状チタン触媒成分はデカン懸濁液として保管したが、分析のため一部を乾燥した。その組成は、チタン８．４重量％、マグネシウム１４重量％、塩素５８重量％、２−エチルヘキシルアルコール残基４．３重量％であった。【０１９６】
「重合」
固体状チタン触媒成分（９）を用いた以外は比較例１と同様にしてエチレンの重合を実施した。重合結果を表１に示す。【０１９７】
〔比較例３〕
「重合」
固体状チタン触媒成分（９）をチタン原子換算で０．０１５ミリモル相当量加えた後、８０℃に昇温し、水素を０．５５ＭＰａ供給し、次いでゲージ圧が０．６ＭＰａとなるようにエチレンを連続的に１．５時間供給した以外は、比較例２と同様に実施した。結果を表１に示す。【０１９８】
〔比較例４〕
「重合」
固体状チタン触媒成分（９）をチタン原子換算で０．０１５ミリモル相当量加えた後、８０℃に昇温し、水素を０．５８ＭＰａ供給し、次いでゲージ圧が０．６ＭＰａとなるようにエチレンを連続的に１．５時間供給した以外は、比較例２と同様に実施した。結果を表１に示す。【０１９９】
［実施例１０］
「重合」
内容積１リットルのオートクレーブ中に、エチレン雰囲気下、精製ｎ−ヘプタン５００ｍｌを装入し、トリエチルアルミニウム０．２５ミリモル、およびエチレン重合用固体状チタン触媒成分（Ｉ−１）のデカン懸濁液をチタン原子換算で０．０１５ミリモル相当量加えた後、８０℃に昇温し、水素を０．６ＭＰａ供給し、次いで全圧が０．８ＭＰａとなるようにエチレンを連続的に１．５時間供給した。重合温度は８０℃に保った。【０２００】
重合終了後脱圧し、６５℃迄冷却した後、生成した白色粉末を液相部と分離して、乾燥した。乾燥後、１５１．１ｇのパウダー状重合体が得られた。このパウダー状重合体のＭＦＲは３７ｇ／１０分であった。一方、分離した液相部から溶媒を留去して４．８ｇの固体を得た。この結果を表２に示す。【０２０１】
［実施例１１］
「重合」
水素を０．７５ＭＰａ供給した以外は実施例１０と同様にしてエチレンの重合を実施した。結果を表２に示す。【０２０２】
［実施例１２］
「重合」
水素を０．７６ＭＰａ供給した以外は実施例１０と同様にしてエチレンの重合を実施した。結果を表２に示す。【０２０３】
［実施例１３］
「重合」
水素を０．７７ＭＰａ供給した以外は実施例１０と同様にしてエチレンの重合を実施した。結果を表２に示す。【０２０４】
〔比較例５〕
「重合」
内容積１リットルのオートクレーブ中に、エチレン雰囲気下、精製ｎ−ヘプタン５００ｍｌを装入し、トリエチルアルミニウム０．２５ミリモル、および固体状チタン触媒成分（８）のデカン懸濁液をチタン原子換算で０．０１５ミリモル相当量加えた後、８０℃に昇温し、水素を０．７５ＭＰａ供給し、次いで全圧が０．８ＭＰａとなるようにエチレンを連続的に１．５時間供給した。重合温度は８０℃に保った。【０２０５】
重合終了後脱圧し、６５℃迄冷却した後、生成した白色粉末を分離して、乾燥した。乾燥後、７６．７ｇのパウダー状重合体が得られた。このパウダー状重合体のＭＦＲは１４０ｇ／１０分であった。【０２０６】
一方、分離した液相部から溶媒を留去して４．６ｇの固体を得た。結果を表２に示す。【０２０７】
〔比較例６〕
「重合」
水素を０．７８ＭＰａ供給した以外は比較例５と同様にしてエチレンの重合を実施した。結果を表２に示す。【０２０８】
〔比較例７〕
「重合」
水素を０．７９ＭＰａ供給した以外は比較例５と同様にしてエチレンの重合を実施した。結果を表２に示す。【０２０９】
〔実施例１４〕
「固体状チタン触媒成分の調製」
エチルアルコールをｎ−プロパノール１．２ｇ（２０ミリモル）に変えた以外は実施例１と同様にして固体状チタン触媒成分（Ｉ−１０）を得た。【０２１０】
「重合」
固体状チタン触媒成分（Ｉ−１０）を用いた以外は実施例１と同様にしてエチレンの重合を行った。結果を表３に示す。【０２１１】
〔実施例１５〕
「固体状チタン触媒成分の調製」
エチルアルコールをｉｓｏ−プロパノール１．２ｇ（２０ミリモル）に変えた以外は実施例１と同様にして固体状チタン触媒成分（Ｉ−１１）を得た。【０２１２】
「重合」
固体状チタン触媒成分（Ｉ−１１）を用いた以外は実施例１と同様にしてエチレンの重合を行った。結果を表３に示す。【０２１３】
〔実施例１６〕
「固体状チタン触媒成分の調製」
エチルアルコールをｎ−ブタノール１．４８ｇ（２０ミリモル）に変えた以外は実施例１と同様にして固体状チタン触媒成分（Ｉ−１２）を得た。【０２１４】
「重合」
固体状チタン触媒成分（Ｉ−１２）を用いた以外は実施例１と同様にしてエチレンの重合を行った。結果を表３に示す。【０２１５】
〔実施例１７〕
「固体状チタン触媒成分の調製」
エチルアルコールをｉｓｏ−ブタノール１．４８ｇ（２０ミリモル）に変えた以外は実施例１と同様にして固体状チタン触媒成分（Ｉ−１３）を得た。【０２１６】
「重合」
固体状チタン触媒成分（Ｉ−１３）を用いた以外は実施例１と同様にしてエチレンの重合を行った。結果を表３に示す。【０２１７】
〔実施例１８〕
「固体状チタン触媒成分の調製」
エチルアルコールをｎ−ペンタノール１．７６ｇ（２０ミリモル）に変えた以外は実施例１と同様にして固体状チタン触媒成分（Ｉ−１４）を得た。【０２１８】
「重合」
固体状チタン触媒成分（Ｉ−１４）を用いた以外は実施例１と同様にしてエチレンの重合を行った。結果を表３に示す。【０２１９】
〔実施例１９〕
「固体状チタン触媒成分の調製」
シス−シクロヘキサン−１，２−ジカルボン酸ジイソプロピルをエチルベンゾエート０．７５ｇ（５ミリモル）に変えた以外は実施例１と同様にして固体状チタン触媒成分（Ｉ−１５）を得た。【０２２０】
「重合」
固体状チタン触媒成分（Ｉ−１５）を用いた以外は実施例１と同様にしてエチレンの重合を行った。結果を表３に示す。【０２２１】
〔実施例２０〕
「固体状チタン触媒成分の調製」
エチルアルコールを０．９４ｇから１．３８ｇ（３０ミリモル）に、さらにシス−シクロヘキサン−１，２−ジカルボン酸ジイソプロピルをエチルベンゾエート０．７５ｇ（５ミリモル）に変えた以外は実施例１と同様にして固体状チタン触媒成分（Ｉ−１６）を得た。【０２２２】
「重合」
固体状チタン触媒成分（Ｉ−１６）を用いた以外は実施例１と同様にしてエチレンの重合を行った。結果を表３に示す。【０２２３】
〔実施例２１〕
「固体状チタン触媒成分の調製」
シス−シクロヘキサン−１，２−ジカルボン酸ジイソプロピルを２−イソプロピル−２−イソブチル−１，３−ジメトキシプロパン１．２６ｇ（６．２５ミリモル）に変えた以外は実施例１と同様にして固体状チタン触媒成分（Ｉ−１７）を得た。【０２２４】
「重合」
固体状チタン触媒成分（Ｉ−１７）を用いた以外は実施例１と同様にしてエチレンの重合を行った。結果を表３に示す。【０２２５】
〔実施例２２〕
「固体状チタン触媒成分の調製」
エチルアルコールを０．９４ｇから１．３８ｇ（３０ミリモル）に、さらにシス−シクロヘキサン−１，２−ジカルボン酸ジイソプロピルを２−イソプロピル−２−イソブチル−１，３−ジメトキシプロパン１．２６ｇ（６．２５ミリモル）に変えた以外は実施例１と同様にして固体状チタン触媒成分（Ｉ−１８）を得た。【０２２６】
「重合」
固体状チタン触媒成分（Ｉ−１８）を用いた以外は実施例１と同様にしてエチレンの重合を行った。結果を表３に示す。【０２２７】
〔実施例２３〕
「固体状チタン触媒成分の調製」
シス−シクロヘキサン−１，２−ジカルボン酸ジイソプロピルをトランス−シクロヘキサン−１，２−ジカルボン酸ジイソプロピル０．９６ｇ（３．７５ミリモル）に変えた以外は実施例１と同様にして固体状チタン触媒成分（Ｉ−１９）を得た。【０２２８】
「重合」
固体状チタン触媒成分（Ｉ−１９）を用いた以外は実施例１と同様にしてエチレンの重合を行った。結果を表３に示す。【０２２９】
〔実施例２４〕
「固体状チタン触媒成分の調製」
シス−シクロヘキサン−１，２−ジカルボン酸ジイソプロピルをトランス−シクロヘキサン−１，２−ジカルボン酸ジｎ−プロピル０．９６ｇ（３．７５ミリモル）に変えた以外は実施例１と同様にして固体状チタン触媒成分（Ｉ−２０）を得た。【０２３０】
「重合」
固体状チタン触媒成分（Ｉ−２０）を用いた以外は実施例１と同様にしてエチレンの重合を行った。結果を表３に示す。【０２３１】
〔比較例８〕
「固体状チタン触媒成分の調製」
シス−シクロヘキサン−１，２−ジカルボン酸ジイソプロピルをエチルベンゾエート０．７５ｇ（５ミリモル）に変えた以外は比較例１と同様にして固体状チタン触媒成分（２１）を得た。【０２３２】
「重合」
固体状チタン触媒成分（２１）を用いた以外は比較例１と同様にしてエチレンの重合を行った。結果を表３に示す。【０２３３】
〔比較例９〕
「固体状チタン触媒成分の調製」
シス−シクロヘキサン−１，２−ジカルボン酸ジイソプロピルを２−イソプロピル−２−イソブチル−１，３−ジメトキシプロパン１．２６ｇ（６．２５ミリモル）に変えた以外は比較例１と同様にして固体状チタン触媒成分（２２）を得た。【０２３４】
「重合」
固体状チタン触媒成分（２２）を用いた以外は比較例１と同様にしてエチレンの重合を行った。結果を表３に示す。【０２３５】
〔比較例１０〕
「固体状チタン触媒成分の調製」
シス−シクロヘキサン−１，２−ジカルボン酸ジイソプロピルをトランス−シクロヘキサン−１，２−ジカルボン酸ジｎ−プロピル０．９６ｇ（３．７５ミリモル）に変えた以外は比較例１と同様にして固体状チタン触媒成分（２３）を得た。【０２３６】
「重合」
固体状チタン触媒成分（２３）を用いた以外は比較例１と同様にしてエチレンの重合を行った。結果を表３に示す。【０２３７】
〔実施例２５〕
「重合」
内容積１リットルのオートクレーブ中に、エチレン雰囲気下、精製ｎ−ヘプタン５００ｍｌを装入し、トリエチルアルミニウム０．２５ミリモル、および固体状チタン触媒成分（Ｉ−１０）のデカン懸濁液をチタン原子換算で０．０１５ミリモル相当量加えた後、８０℃に昇温し、水素を０．７５ＭＰａ供給し、次いで全圧が０．８ＭＰａとなるようにエチレンを連続的に１．５時間供給した。重合温度は８０℃に保った。【０２３８】
重合終了後脱圧し、６５℃迄冷却した後、生成した白色粉末を液相部と分離して、乾燥した。乾燥後、４４．６ｇのパウダー状重合体が得られた。このパウダー状重合体のＭＦＲは５２０ｇ／１０分であった。一方、分離した液相部から溶媒を留去して４．９ｇの固体を得た。この結果を表４に示す。【０２３９】
〔実施例２６〕
「重合」
水素を０．７７ＭＰａ供給した以外は実施例２５と同様にしてエチレンの重合を実施した。結果を表４に示す。【０２４０】
〔実施例２７〕
「重合」
固体状チタン触媒成分（Ｉ−１１）のデカン懸濁液をチタン原子換算で０．０１５ミリモル相当量加え、さらに水素を０．７６ＭＰａ供給した以外は実施例２５と同様にしてエチレンの重合を実施した。結果を表４に示す。【０２４１】
〔実施例２８〕
「重合」
水素を０．７７ＭＰａ供給した以外は実施例２７と同様にしてエチレンの重合を実施した。結果を表４に示す。【０２４２】
〔実施例２９〕
「重合」
固体状チタン触媒成分（Ｉ−１２）のデカン懸濁液をチタン原子換算で０．０１５ミリモル相当量加え、さらに水素を０．７４ＭＰａ供給した以外は実施例２５と同様にしてエチレンの重合を実施した。結果を表４に示す。【０２４３】
〔実施例３０〕
「重合」
水素を０．７７ＭＰａ供給した以外は実施例２９と同様にしてエチレンの重合を実施した。結果を表４に示す。【０２４４】
〔実施例３１〕
「重合」
固体状チタン触媒成分（Ｉ−１３）のデカン懸濁液をチタン原子換算で０．０１５ミリモル相当量加え、さらに水素を０．７４ＭＰａ供給した以外は実施例２５と同様にしてエチレンの重合を実施した。結果を表４に示す。【０２４５】
〔実施例３２〕
「重合」
水素を０．７７ＭＰａ供給した以外は実施例３１と同様にしてエチレンの重合を実施した。結果を表４に示す。【０２４６】
〔実施例３３〕
「重合」
固体状チタン触媒成分（Ｉ−１５）のデカン懸濁液をチタン原子換算で０．０１５ミリモル相当量加え、さらに水素を０．７６ＭＰａ供給した以外は実施例２５と同様にしてエチレンの重合を実施した。結果を表４に示す。【０２４７】
〔実施例３４〕
「重合」
水素を０．７９ＭＰａ供給した以外は実施例３３と同様にしてエチレンの重合を実施した。結果を表４に示す。【０２４８】
〔実施例３５〕
「重合」
固体状チタン触媒成分（Ｉ−１６）のデカン懸濁液をチタン原子換算で０．０１５ミリモル相当量加え、さらに水素を０．７７ＭＰａ供給した以外は実施例２５と同様にしてエチレンの重合を実施した。結果を表４に示す。【０２４９】
〔実施例３６〕
「重合」
水素を０．７８ＭＰａ供給した以外は実施例３５と同様にしてエチレンの重合を実施した。結果を表４に示す。【０２５０】
〔実施例３７〕
「重合」
固体状チタン触媒成分（Ｉ−１７）のデカン懸濁液をチタン原子換算で０．０１５ミリモル相当量加え、さらに水素を０．６９ＭＰａ供給した以外は実施例２５と同様にしてエチレンの重合を実施した。結果を表４に示す。【０２５１】
〔実施例３８〕
「重合」
水素を０．７２ＭＰａ供給した以外は実施例３７と同様にしてエチレンの重合を実施した。結果を表４に示す。【０２５２】
〔実施例３９〕
「重合」
固体状チタン触媒成分（Ｉ−１８）のデカン懸濁液をチタン原子換算で０．０１５ミリモル相当量加え、さらに水素を０．７２ＭＰａ供給した以外は実施例２５と同様にしてエチレンの重合を実施した。結果を表４に示す。【０２５３】
〔実施例４０〕
「重合」
水素を０．７６ＭＰａ供給した以外は実施例３９と同様にしてエチレンの重合を実施した。結果を表４に示す。【０２５４】
〔比較例１１〕
「重合」
固体状チタン触媒成分（２１）のデカン懸濁液をチタン原子換算で０．０１５ミリモル相当量加え、さらに水素を０．７７ＭＰａ供給した以外は比較例５と同様にしてエチレンの重合を実施した。結果を表４に示す。【０２５５】
〔比較例１２〕
「重合」
固体状チタン触媒成分（２２）のデカン懸濁液をチタン原子換算で０．０１５ミリモル相当量加え、さらに水素を０．７４ＭＰａ供給した以外は比較例５と同様にしてエチレンの重合を実施した。結果を表４に示す。【０２５６】
〔比較例１３〕
「重合」
水素を０．７８ＭＰａ供給した以外は比較例５と同様にしてエチレンの重合を実施した。結果を表４に示す。【０２５７】
〔比較例１４〕
「重合」
水素を０．７９ＭＰａ供給した以外は比較例５と同様にしてエチレンの重合を実施した。結果を表４に示す。【０２５８】
〔実施例４１〕
「固体状チタン触媒成分の調製」
シス−シクロヘキサン−１，２−ジカルボン酸ジイソプロピルをエチルベンゾエート０．３８ｇ（２．５ミリモル）と２−イソプロピル−２−イソブチル−１，３−ジメトキシプロパン０．５１ｇ（２．５ミリモル）に変えた以外は実施例１と同様にして固体状チタン触媒成分（Ｉ−２４）を得た。【０２５９】
「重合」
固体状チタン触媒成分（Ｉ−２４）を用いた以外は実施例１と同様にしてエチレンの重合を行った。結果を表５に示す。【０２６０】
〔実施例４２〕
「固体状チタン触媒成分の調製」
シス−シクロヘキサン−１，２−ジカルボン酸ジイソプロピルをエチルベンゾエート０．５０ｇ（３．４ミリモル）と２−イソプロピル−２−イソブチル−１，３−ジメトキシプロパン０．３３ｇ（１．７ミリモル）に変えた以外は実施例１と同様にして固体状チタン触媒成分（Ｉ−２５）を得た。【０２６１】
「重合」
固体状チタン触媒成分（Ｉ−２５）を用いた以外は実施例１と同様にしてエチレンの重合を行った。結果を表５に示す。【０２６２】
〔実施例４３〕
「固体状チタン触媒成分の調製」
シス−シクロヘキサン−１，２−ジカルボン酸ジイソプロピルをエチルベンゾエート０．６０ｇ（４．０ミリモル）と２−イソプロピル−２−イソブチル−１，３−ジメトキシプロパン０．２０ｇ（１．０ミリモル）に変えた以外は実施例１と同様にして固体状チタン触媒成分（Ｉ−２６）を得た。【０２６３】
「重合」
固体状チタン触媒成分（Ｉ−２６）を用いた以外は実施例１と同様にしてエチレンの重合を行った。結果を表５に示す。【０２６４】
〔実施例４４〕
「固体状チタン触媒成分の調製」
シス−シクロヘキサン−１，２−ジカルボン酸ジイソプロピルをエチルベンゾエート０．６４ｇ（４．３ミリモル）と２−イソプロピル−２−イソブチル−１，３−ジメトキシプロパン０．１５ｇ（０．８ミリモル）に変えた以外は実施例１と同様にして固体状チタン触媒成分（Ｉ−２７）を得た。【０２６５】
「重合」
固体状チタン触媒成分（Ｉ−２７）を用いた以外は実施例１と同様にしてエチレンの重合を行った。結果を表５に示す。【０２６６】
〔実施例４５〕
「固体状チタン触媒成分の調製」
シス−シクロヘキサン−１，２−ジカルボン酸ジイソプロピルをエチルベンゾエート０．６８ｇ（４．５ミリモル）と２−イソプロピル−２−イソブチル−１，３−ジメトキシプロパン０．１０ｇ（０．５ミリモル）に変えた以外は実施例１と同様にして固体状チタン触媒成分（Ｉ−２８）を得た。【０２６７】
「重合」
固体状チタン触媒成分（Ｉ−２８）を用いた以外は実施例１と同様にしてエチレンの重合を行った。結果を表５に示す。【０２６８】
〔実施例４６〕
「固体状チタン触媒成分の調製」
シス−シクロヘキサン−１，２−ジカルボン酸ジイソプロピルをエチルベンゾエート０．７１ｇ（４．８ミリモル）と２−イソプロピル−２−イソブチル−１，３−ジメトキシプロパン０．０５ｇ（０．３ミリモル）に変えた以外は実施例１と同様にして固体状チタン触媒成分（Ｉ−２９）を得た。【０２６９】
「重合」
固体状チタン触媒成分（Ｉ−２９）を用いた以外は実施例１と同様にしてエチレンの重合を行った。結果を表５に示す。【０２７０】
〔実施例４７〕
「固体状チタン触媒成分の調製」
エチルアルコールを０．９４ｇから１．３８ｇ（３０ミリモル）に、シス−シクロヘキサン−１，２−ジカルボン酸ジイソプロピルをエチルベンゾエート０．７１ｇ（４．８ミリモル）と２−イソプロピル−２−イソブチル−１，３−ジメトキシプロパン０．０５ｇ（０．３ミリモル）に変えた以外は実施例１と同様にして固体状チタン触媒成分（Ｉ−３０）を得た。【０２７１】
「重合」
固体状チタン触媒成分（Ｉ−３０）を用いた以外は実施例１と同様にしてエチレンの重合を行った。結果を表５に示す。【０２７２】
〔実施例４８〕
「固体状チタン触媒成分の調製」
エチルアルコールを０．９４ｇから１．３８ｇ（３０ミリモル）に、シス−シクロヘキサン−１，２−ジカルボン酸ジイソプロピルをエチルベンゾエート０．６８ｇ（４．５ミリモル）と２−イソプロピル−２−イソブチル−１，３−ジメトキシプロパン０．１０ｇ（０．５ミリモル）に変え、さらに１１０℃に昇温した後の攪拌下３０分の条件を１５分に短縮した以外は実施例１と同様にして固体状チタン触媒成分（Ｉ−３１）を得た。【０２７３】
「重合」
固体状チタン触媒成分（Ｉ−３１）を用いた以外は実施例１と同様にしてエチレンの重合を行った。結果を表５に示す。【０２７４】
〔実施例４９〕
「固体状チタン触媒成分の調製」
エチルアルコールを０．９４ｇから１．３８ｇ（３０ミリモル）に、シス−シクロヘキサン−１，２−ジカルボン酸ジイソプロピルをエチルベンゾエート０．６８ｇ（４．５ミリモル）と２−イソプロピル−２−イソブチル−１，３−ジメトキシプロパン０．１０ｇ（０．５ミリモル）に変え、さらに１１０℃に昇温した後の攪拌下３０分の条件を１００℃に昇温した後の攪拌を３０分維持することに変えた以外は実施例１と同様にして固体状チタン触媒成分（Ｉ−３２）を得た。【０２７５】
「重合」
固体状チタン触媒成分（Ｉ−３２）を用いた以外は実施例１と同様にしてエチレンの重合を行った。結果を表５に示す。【０２７６】
〔実施例５０〕
「固体状チタン触媒成分の調製」
エチルアルコールを０．９４ｇから１．３８ｇ（３０ミリモル）に、シス−シクロヘキサン−１，２−ジカルボン酸ジイソプロピルをエチルベンゾエート０．６８ｇ（４．５ミリモル）と２−イソプロピル−２−イソブチル−１，３−ジメトキシプロパン０．１０ｇ（０．５ミリモル）に変え、さらに１１０℃に昇温した後の攪拌下３０分の条件を１００℃に昇温した後の攪拌を１５分維持することに変えた以外は実施例１と同様にして固体状チタン触媒成分（Ｉ−３３）を得た。【０２７７】
「重合」
固体状チタン触媒成分（Ｉ−３３）を用いた以外は実施例１と同様にしてエチレンの重合を行った。結果を表５に示す。【０２７８】
〔実施例５１〕
「固体状チタン触媒成分の調製」
エチルアルコールを０．９４ｇから１．３８ｇ（３０ミリモル）に、シス−シクロヘキサン−１，２−ジカルボン酸ジイソプロピルをエチルベンゾエート０．６８ｇ（４．５ミリモル）と２−イソプロピル−２−イソブチル−１，３−ジメトキシプロパン０．１０ｇ（０．５ミリモル）に変え、さらに１１０℃に昇温した後の攪拌下３０分の条件を９０℃に昇温した後の攪拌を１５分維持することに変えた以外は実施例１と同様にして固体状チタン触媒成分（Ｉ−３４）を得た。【０２７９】
「重合」
固体状チタン触媒成分（Ｉ−３４）を用いた以外は実施例１と同様にしてエチレンの重合を行った。結果を表５に示す。【０２８０】
〔実施例５２〕
「重合」
内容積１リットルのオートクレーブ中に、エチレン雰囲気下、精製ｎ−ヘプタン５００ｍｌを装入し、トリエチルアルミニウム０．２５ミリモル、および固体状チタン触媒成分（Ｉ−２４）のデカン懸濁液をチタン原子換算で０．０１５ミリモル相当量加えた後、８０℃に昇温し、水素を０．７６ＭＰａ供給し、次いで全圧が０．８ＭＰａとなるようにエチレンを連続的に１．５時間供給した。重合温度は８０℃に保った。【０２８１】
重合終了後脱圧し、６５℃迄冷却した後、生成した白色粉末を液相部と分離して、乾燥した。乾燥後、５３．８ｇのパウダー状重合体が得られた。このパウダー状重合体のＭＦＲは９５０ｇ／１０分であった。一方、分離した液相部から溶媒を留去して５．７ｇの固体を得た。この結果を表６に示す。【０２８２】
〔実施例５３〕
「重合」
水素を０．７４ＭＰａ供給した以外は実施例５２と同様にしてエチレンの重合を実施した。結果を表６に示す。【０２８３】
〔実施例５４〕
「重合」
水素を０．７２ＭＰａ供給した以外は実施例５２と同様にしてエチレンの重合を実施した。結果を表６に示す。【０２８４】
〔実施例５５〕
「重合」
内容積１リットルのオートクレーブ中に、エチレン雰囲気下、精製ｎ−ヘプタン５００ｍｌを装入し、トリエチルアルミニウム０．２５ミリモル、および固体状チタン触媒成分（Ｉ−２５）のデカン懸濁液をチタン原子換算で０．０１５ミリモル相当量加えた後、８０℃に昇温し、水素を０．７６ＭＰａ供給し、次いで全圧が０．８ＭＰａとなるようにエチレンを連続的に１．５時間供給した。重合温度は８０℃に保った。【０２８５】
重合終了後脱圧し、６５℃迄冷却した後、生成した白色粉末を液相部と分離して、乾燥した。乾燥後、５４．７ｇのパウダー状重合体が得られた。このパウダー状重合体のＭＦＲは６７０ｇ／１０分であった。一方、分離した液相部から溶媒を留去して５．７ｇの固体を得た。この結果を表６に示す。【０２８６】
〔実施例５６〕
「重合」
水素を０．７４ＭＰａ供給した以外は実施例５５と同様にしてエチレンの重合を実施した。結果を表６に示す。【０２８７】
〔実施例５７〕
「重合」
水素を０．７２ＭＰａ供給した以外は実施例５５と同様にしてエチレンの重合を実施した。結果を表６に示す。【０２８８】
〔実施例５８〕
「重合」
内容積１リットルのオートクレーブ中に、エチレン雰囲気下、精製ｎ−ヘプタン５００ｍｌを装入し、トリエチルアルミニウム０．２５ミリモル、および固体状チタン触媒成分（Ｉ−２６）のデカン懸濁液をチタン原子換算で０．０１５ミリモル相当量加えた後、８０℃に昇温し、水素を０．７６ＭＰａ供給し、次いで全圧が０．８ＭＰａとなるようにエチレンを連続的に１．５時間供給した。重合温度は８０℃に保った。【０２８９】
重合終了後脱圧し、６５℃迄冷却した後、生成した白色粉末を液相部と分離して、乾燥した。乾燥後、４０．１ｇのパウダー状重合体が得られた。このパウダー状重合体のＭＦＲは６４０ｇ／１０分であった。一方、分離した液相部から溶媒を留去して４．８ｇの固体を得た。この結果を表６に示す。【０２９０】
〔実施例５９〕
「重合」
水素を０．７４ＭＰａ供給した以外は実施例５８と同様にしてエチレンの重合を実施した。結果を表６に示す。【０２９１】
〔実施例６０〕
「重合」
水素を０．７２ＭＰａ供給した以外は実施例５８と同様にしてエチレンの重合を実施した。結果を表６に示す。【０２９２】
〔実施例６１〕
「重合」
内容積１リットルのオートクレーブ中に、エチレン雰囲気下、精製ｎ−ヘプタン５００ｍｌを装入し、トリエチルアルミニウム０．２５ミリモル、および固体状チタン触媒成分（Ｉ−２７）のデカン懸濁液をチタン原子換算で０．０１５ミリモル相当量加えた後、８０℃に昇温し、水素を０．７６ＭＰａ供給し、次いで全圧が０．８ＭＰａとなるようにエチレンを連続的に１．５時間供給した。重合温度は８０℃に保った。【０２９３】
重合終了後脱圧し、６５℃迄冷却した後、生成した白色粉末を液相部と分離して、乾燥した。乾燥後、５１．２ｇのパウダー状重合体が得られた。このパウダー状重合体のＭＦＲは９５０ｇ／１０分であった。一方、分離した液相部から溶媒を留去して５．３ｇの固体を得た。この結果を表６に示す。【０２９４】
〔実施例６２〕
「重合」
水素を０．７４ＭＰａ供給した以外は実施例６１と同様にしてエチレンの重合を実施した。結果を表６に示す。【０２９５】
〔実施例６３〕
「重合」
水素を０．７２ＭＰａ供給した以外は実施例６１と同様にしてエチレンの重合を実施した。結果を表６に示す。【０２９６】
〔実施例６４〕
「重合」
内容積１リットルのオートクレーブ中に、エチレン雰囲気下、精製ｎ−ヘプタン５００ｍｌを装入し、トリエチルアルミニウム０．２５ミリモル、および固体状チタン触媒成分（Ｉ−２８）のデカン懸濁液をチタン原子換算で０．０１５ミリモル相当量加えた後、８０℃に昇温し、水素を０．７６ＭＰａ供給し、次いで全圧が０．８ＭＰａとなるようにエチレンを連続的に１．５時間供給した。重合温度は８０℃に保った。【０２９７】
重合終了後脱圧し、６５℃迄冷却した後、生成した白色粉末を液相部と分離して、乾燥した。乾燥後、３８．７ｇのパウダー状重合体が得られた。このパウダー状重合体のＭＦＲは８６０ｇ／１０分であった。一方、分離した液相部から溶媒を留去して５．３ｇの固体を得た。この結果を表６に示す。【０２９８】
〔実施例６５〕
「重合」
水素を０．７４ＭＰａ供給した以外は実施例６４と同様にしてエチレンの重合を実施した。結果を表６に示す。【０２９９】
〔実施例６６〕
「重合」
内容積１リットルのオートクレーブ中に、エチレン雰囲気下、精製ｎ−ヘプタン５００ｍｌを装入し、トリエチルアルミニウム０．２５ミリモル、および固体状チタン触媒成分（Ｉ−２９）のデカン懸濁液をチタン原子換算で０．０１５ミリモル相当量加えた後、８０℃に昇温し、水素を０．７６ＭＰａ供給し、次いで全圧が０．８ＭＰａとなるようにエチレンを連続的に１．５時間供給した。重合温度は８０℃に保った。【０３００】
重合終了後脱圧し、６５℃迄冷却した後、生成した白色粉末を液相部と分離して、乾燥した。乾燥後、４６．５ｇのパウダー状重合体が得られた。このパウダー状重合体のＭＦＲは６００ｇ／１０分であった。一方、分離した液相部から溶媒を留去して５．６ｇの固体を得た。この結果を表６に示す。【０３０１】
〔実施例６７〕
「重合」
水素を０．７４ＭＰａ供給した以外は実施例６６と同様にしてエチレンの重合を実施した。結果を表６に示す。【０３０２】
〔実施例６８〕
「重合」
内容積１リットルのオートクレーブ中に、エチレン雰囲気下、精製ｎ−ヘプタン５００ｍｌを装入し、トリエチルアルミニウム０．２５ミリモル、および固体状チタン触媒成分（Ｉ−３０）のデカン懸濁液をチタン原子換算で０．０１５ミリモル相当量加えた後、８０℃に昇温し、水素を０．７６ＭＰａ供給し、次いで全圧が０．８ＭＰａとなるようにエチレンを連続的に１．５時間供給した。重合温度は８０℃に保った。【０３０３】
重合終了後脱圧し、６５℃迄冷却した後、生成した白色粉末を液相部と分離して、乾燥した。乾燥後、８２．２ｇのパウダー状重合体が得られた。このパウダー状重合体のＭＦＲは４１０ｇ／１０分であった。一方、分離した液相部から溶媒を留去して６．３ｇの固体を得た。この結果を表６に示す。【０３０４】
〔実施例６９〕
「重合」
水素を０．７４ＭＰａ供給した以外は実施例６８と同様にしてエチレンの重合を実施した。結果を表６に示す。【０３０５】
〔実施例７０〕
「重合」
内容積１リットルのオートクレーブ中に、エチレン雰囲気下、精製ｎ−ヘプタン５００ｍｌを装入し、トリエチルアルミニウム０．２５ミリモル、および固体状チタン触媒成分（Ｉ−３１）のデカン懸濁液をチタン原子換算で０．０１５ミリモル相当量加えた後、８０℃に昇温し、水素を０．７８ＭＰａ供給し、次いで全圧が０．８ＭＰａとなるようにエチレンを連続的に１．５時間供給した。重合温度は８０℃に保った。【０３０６】
重合終了後脱圧し、６５℃迄冷却した後、生成した白色粉末を液相部と分離して、乾燥した。乾燥後、６１．３ｇのパウダー状重合体が得られた。このパウダー状重合体のＭＦＲは６４０ｇ／１０分であった。一方、分離した液相部から溶媒を留去して４．６ｇの固体を得た。この結果を表６に示す。【０３０７】
〔実施例７１〕
「重合」
水素を０．７９ＭＰａ供給した以外は実施例７０と同様にしてエチレンの重合を実施した。結果を表６に示す。【０３０８】
〔比較例１５〕
「重合」
固体状チタン触媒成分（９）のデカン懸濁液をチタン原子換算で０．０１５ミリモル相当量加え、さらに水素を０．７２ＭＰａ供給した以外は比較例５と同様にしてエチレンの重合を実施した。結果を表７に示す。【０３０９】
〔比較例１６〕
「重合」
固体状チタン触媒成分（９）のデカン懸濁液をチタン原子換算で０．０１５ミリモル相当量加え、さらに水素を０．７５ＭＰａ供給した以外は比較例５と同様にしてエチレンの重合を実施した。結果を表７に示す。【０３１０】
〔比較例１７〕
「重合」
固体状チタン触媒成分（９）のデカン懸濁液をチタン原子換算で０．０１５ミリモル相当量加え、さらに水素を０．７６ＭＰａ供給した以外は比較例５と同様にしてエチレンの重合を実施した。結果を表７に示す。【０３１１】
〔比較例１８〕
「重合」
固体状チタン触媒成分（９）のデカン懸濁液をチタン原子換算で０．０１５ミリモル相当量加え、さらに水素を０．７７ＭＰａ供給した以外は比較例５と同様にしてエチレンの重合を実施した。結果を表７に示す。【０３１２】
〔比較例１９〕
「重合」
固体状チタン触媒成分（９）のデカン懸濁液をチタン原子換算で０．０１５ミリモル相当量加え、さらに水素を０．７８ＭＰａ供給した以外は比較例５と同様にしてエチレンの重合を実施した。結果を表７に示す。【０３１３】
〔比較例２０〕
「重合」
固体状チタン触媒成分（９）のデカン懸濁液をチタン原子換算で０．０１５ミリモル相当量加え、さらに水素を０．７９ＭＰａ供給した以外は比較例５と同様にしてエチレンの重合を実施した。結果を表７に示す。【０３１４】
【表１】
2009125729.tif 000010
【０３１５】
【表２】
2009125729.tif 000011
【０３１６】
【表３】
2009125729.tif 000012
【０３１７】
【表４】
2009125729.tif 000013
【０３１８】
【表５】
2009125729.tif 000014
【０３１９】
【表６】
2009125729.tif 000015
【０３２０】
【表７】
2009125729.tif 000016
【産業上の利用可能性】
【０３２１】
これらの結果から本発明のエチレン重合用触媒は、高い重合活性、高い分子量制御の水素応答性、低い溶媒可溶性成分含有率という優れた特性を併せ持つことが分かる。
【図１】
2009125729.tif 000021
【国際調査報告】
2009125729.tif 000022
2009125729.tif 000023
2009125729.tif 000024
2009125729.tif 000025